(57)【要約】【課題】潜像を乱すことなく、ドット再現性が良好で、かつキャリア付着を防止し、高耐久性で、高画質なフルカラー画像を得られる画像形成方法を提供する。【解決手段】本発明の画像形成方法においては表面抵抗が１×１０１０〜１０１６Ωである電荷注入層を有する静電潜像担持体と二成分系現像剤として、少なくともバインダー樹脂と磁性粒子としてハードフェライト材料からなる粒子をコア材として、更にその表面に非磁性の金属酸化物粒子を含有した樹脂層を有する磁性キャリアを用いることで、キャリア比抵抗を５．０×１０１３Ω・ｃｍ以上の高抵抗かつ、キャリア付着防止に有効な磁気特性とすることが出来る。このようなキャリアを用いた現像剤磁気ブラシを潜像担持体に接触させながら交番電界を印加して現像を行うことで高画質画像を得ることが可能となることを特徴とする。【選択図】      図１
2004226452.tif 000002
【特許請求の範囲】
【請求項１】
表面抵抗が１×１０１０〜１×１０１６Ωである電荷注入層を有する静電潜像担持体と、磁性キャリアとトナーを含有する二成分系現像剤を担持する現像剤担持体とを対向させて配設し、現像する画像形成方法において、
該磁性キャリア粒子は少なくともバインダー樹脂及び磁性金属酸化物粒子を含有し、
磁性キャリア粒子の個数平均粒径が５〜１００μｍであり、
磁性キャリア粒子の比抵抗が２５〜５００Ｖ印加時に、５．０×１０１３Ω・ｃｍ以上であり、
磁性キャリア粒子の真比重が３．０〜４．９ｇ／ｃｍ３であり、
磁性キャリア粒子の１００００エルステッドの磁場における飽和磁化が１００ｅｍｕ／ｃｍ３以上であり、残留磁化が５０ｅｍｕ／ｃｍ３以上であり、かつ保持力が３００エルステッド以上であり、
該現像剤担持体上に形成する現像剤磁気ブラシを該潜像担持体に接触させ、交番電界を印加しつつ現像を行うことを特徴とする画像形成方法。
【請求項２】
該磁性キャリアは少なくとも熱硬化性のバインダー樹脂及び表面が親油化処理された非磁性金属酸化物粒子と磁性金属酸化物粒子で構成され、該非磁性金属酸化物粒子はキャリアの表面近傍に存在し、かつ該磁性金属酸化物粒子は、六方晶マグネトプランバイト構造のＭＯ・６（Ｆｅ２Ｏ３）（式中、ＭはＢａ、ＳｒまたはＰｂである）を有するハードフェライトであることを特徴とする請求項１に記載の画像形成方法。
【請求項３】
該磁性キャリア粒子は表面がシリコーン系の樹脂でコートされていることを特徴とする請求項１乃至２に記載の画像形成方法。
【請求項４】
該トナーは個数平均粒径が１〜１０μｍであり、３５％以下の個数分布の変動係数を有することを特徴とする請求項１乃至３に記載の画像形成方法。
【請求項５】
該トナーは形状係数ＳＦ−１が１００〜１３０の範囲であり、かつ、全体又は一部が重合法により形成されており、かつ残存モノマーの含有量が１０００ｐｐｍ以下であることを特徴とする請求項４に記載の画像形成方法。
【請求項６】
静電潜像担持体の帯電部材が、磁性粒子で構成された磁気ブラシであり、
該磁性粒子の比抵抗が１×１０５〜１×１０８Ωｃｍであり、該磁性粒子の個数平均粒径が５〜１００μｍであり、二成分系現像剤を構成する磁性キャリアの磁場１キロエルステッドにおける磁化の強さより高めた磁性粒子であることを特徴とする請求項１乃至５に記載の画像形成方法。
【請求項７】
ＢＥＴ法による比表面積が１００ｍ２／ｇ以上である無機微粒子又は有機微粒子又はそれらの混合物が外添剤として二成分系現像剤に含有されていることを特徴とする請求項１乃至６に記載の画像形成方法。
【請求項８】
現像剤担持体の回転の進行方向と潜像担持体の回転の進行方向が、対向部において互いにカウンター方向であることを特徴とする請求項１乃至７に記載の画像形成方法。
【請求項９】
現像剤担持体の表面形状が、
０．２μｍ≦中心線平均粗さ（Ｒａ）≦５．０μｍ
１０μｍ≦凹凸の平均間隔（Ｓｍ）≦８０μｍ
０．０５≦Ｒａ／Ｓｍ≦０．５
上記条件を満足することを特徴とする請求項１乃至８に記載の画像形成方法。
【発明の詳細な説明】
【０００１】
【発明の属する技術分野】
本発明は、電子写真法、静電記録法等において、潜像担持体に帯電部材を接触させて帯電させる接触帯電装置を有し、現像プロセスに二成分系現像剤を用いる画像形成方法に関する。
【０００２】
【従来の技術】
電子写真法として米国特許第２，２９７，６９１号明細書、特公昭４２−２３９１０号公報及び特公昭４３−２４７４８号公報等に種々の方法が記載されている。
【０００３】
これらの方法は、いずれも光導電層に原稿に応じた光像を照射することにより静電潜像を形成し、次いで該静電潜像上にこれとは反対の極性を有するトナーと呼ばれる着色微粉末を付着させて該静電潜像を現像し、必要に応じて紙等の転写材にトナー画像を転写した後、熱、圧力あるいは溶剤蒸気等により定着し複写物やプリントアウトを得るものである。
【０００４】
該静電潜像を現像する工程は、帯電させたトナー粒子を静電潜像の静電相互作用を利用して潜像担持体の静電潜像上に画像形成を行うものである。一般にかかる静電潜像をトナーを用いて現像する方法のうち、トナーをキャリアと呼ばれる媒体に分散させた二成分系現像剤が特に高画質を要求されるフルカラー複写機、フルカラープリンターには好適に用いられている。
【０００５】
近年、マルチメディア、コンピュータ画像処理等の発達により、更に高精細なフルカラー画像を出力する手段が要望されている。この目的のため、フルカラーの複写画像やプリントアウト画像をさらに高画質、高精細とし銀塩写真の画像水準にまで高品質化する努力がなされている。こうした要求に応じて、プロセス及び材料の観点から検討が加えられている。
【０００６】
上述した二成分系現像方法も、現像剤磁気ブラシが潜像担持体表面を摺擦しながら現像を行う接触二成分系現像方法と、現像剤磁気ブラシが潜像担持体と接触しない非接触二成分系現像方法に分類される。非接触二成分系現像は潜像担持体にキャリアが付着するいわゆるキャリア付着現象が起こりにくいという長所もあるが、上述したような高精細フルカラー画像を得るためには、優れた細線再現性と十分な画像濃度が得られる接触二成分系現像が好適に用いられる。
【０００７】
また、トナーを静電潜像上に現像するために、現像剤担持体から静電潜像側に現像バイアスを印加するが、上述したような高画質を達成するために、ＤＣバイアスにＡＣバイアスを重畳する方法が好適に用いられている。
【０００８】
また、トナー又はキャリアの粒径を小さくしたり、現像剤磁気ブラシを綴密化することで画質を向上させる方法もある。特開昭５９−１０４６６３号公報に、飽和磁化の小さな磁性キャリアを使用することで現像剤磁気ブラシを綴密化し、高画質化を達成する方法が記載されている。
【０００９】
しかし、以上に述べたような高画質化を達成するための方法、つまり、接触二成分系ＡＣ現像方式を用いるキャリアの小粒径化及びキャリアの低磁気力化はすべて潜像担持体にキャリアが付着してしまう、いわゆるキャリア付着現象を起こしやすくするため、実用化されるには困難があった。
【００１０】
ところで、潜像担持体に静電潜像を形成する前に、潜像担持体表面全体に一様に電荷をのせるいわゆる一次帯電と呼ばれる工程が行われるが、従来、この帯電装置にはコロナ放電を用いる、いわゆるコロナ帯電器が使用されてきた。
【００１１】
しかし、近年これに代わって接触帯電装置が実用化されてきている。これは、低オゾン、低電力、装置の小型化を目的としており、帯電部材として導電ローラや磁気ブラシローラが用いられている。帯電方法としては、接触帯電をスムーズかつ均一に、また環境変動に影響されずに行うため、特開昭６３−１４９６６９号公報に記されているようにＡＣ成分を重畳した電圧を帯電部材に印加することが望ましい。
【００１２】
このような接触帯電装置においても、その本質的な帯電機構は、帯電部材から潜像担持体への放電現象を用いており、そのためオゾンの発生は避けられず、また、帯電部材に印加する電圧は望まれる潜像担持体表面電位以上の値が少なくとも必要であり、上記のようなＡＣ成分を用いた帯電を行った場合は電界による振動や異音の発生、放電による潜像担持体表面の劣化などの問題があった。
【００１３】
このような問題を解決するため、潜像担持体への電荷の直接注入による帯電が望まれていた。潜像担持体表面に直接電荷を注入するためには、抵抗値の低い帯電部材を用い、長い帯電時間をかけることにより潜像担持体表面に存在する電荷のトラップ準位に帯電電荷を充電する方法がある。しかし、このような帯電方法では帯電部材の比抵抗が１×１０３ΩＣｍ未満と非常に低いことが前提となり、潜像担持体表面に生じたキズやピンホールに対して大きな電荷リークをおこしてしまうなどの問題があった。また、十分な帯電を行うために必要な時間も、実用的なレベルではなかった。
【００１４】
そこで、特開平６−３９２１号公報に、潜像担持体表面に電荷注入層を設け、それに対して接触帯電部材で電荷を注入する方法が示されている。これにより以上に述べた接触帯電装置における諸問題は解決することが可能となっている。
【００１５】
以上のような接触帯電装置に用いる帯電部材としては、潜像担持体との接触ニップが大きくとれ、潜像担持体表面に均一に接触できる磁気ブラシローラが特に好適に用いられる。
【００１６】
磁気ブラシローラを用いた接触帯電装置では、磁気ブラシを構成するひとつひとつの磁性粒子が互いに接触して導電経路を形成する必要があり、この導電経路を通じて流れた電荷によって潜像担持体表面が充電、帯電されるが、磁気ブラシ中に不純物が混入した場合、その帯電特性が変化してしまうという問題がある。例えば、トナー粒子等がなんらかの原因で磁気ブラシに比較的多量に混入した場合、こういった問題が現実化する可能性がある。最近、装置全体の小型化、メンテナンスの簡易化を実現するために、廃トナーの回収部分を省いたクリーナーレスプロセスが提案されているが、とくにこの場合には転写されずに潜像担持体上に残ったトナーがクリーニングされずに磁気ブラシ中に高い確率で混入してしまう。
【００１７】
また、前述したような接触二成分系現像プロセス、ＡＣ現像バイアスを高画質化のために用いて、従来のような鉄粉キャリアやフェライトキャリア等のコア抵抗が１×１０９Ωｃｍ以下であるような低抵抗コアに樹脂コートを施した磁性キャリアを現像剤に使用すると、キャリア付着やトナーカブリが発生し、これらのトナー、磁性キャリアが接触帯電部材に混入することにより、接触帯電能力が不十分になる場合があった。
【００１８】
特開平６−２２２６７６号公報に、帯電磁気ブラシの接触帯電プロセスを用いた画像形成装置で、帯電磁気ブラシに用いる磁性粒子より、現像剤に用いる磁性キャリアの抵抗を高くして帯電及び現像の交流電圧電源を共通化する提案がなされているが、とくに接触二成分系の現像プロセスを用いた場合、該明細書に記載されている、フェライト粒子のコート材を変化させて抵抗をコントロールし、帯電磁気ブラシ用の磁性粒子と二成分系現像剤用の磁性キャリアに用いるような場合、フルカラー画像の高画質化を達成することはできなかった。
【００１９】
以上のような理由により、細線再現性に優れ、高画像濃度のフルカラー画像が得られる接触二成分系ＡＣ現像プロセスを用いて、かつ低オゾン発生が達成できる画像形成方法はこれまで実用化されていない。
【００２０】
【発明が解決しようとする課題】
本発明の目的は、上述の問題点を解消した画像形成方法、とくに二成分系現像剤と接触帯電プロセスを用いた画像形成方法を提供することにある。
【００２１】
本発明の目的は、オゾンの発生を抑制され、キャリア付着の発生がない、細線再現性に優れた高画質トナー画像が得られる画像形成方法を提供することにある。
【００２２】
本発明の目的は、接触帯電磁気ブラシを用いた接触ＡＣ帯電プロセスを使った画像形成方法において、トナーが高転写効率であり、またトナーカブリがなく、クリーナーレスプロセスにも対応できる画像形成方法を提供することにある。
【００２３】
【課題を解決するための手段及び作用】
本発明は、表面抵抗が１×１０１０〜１×１０１６Ωである電荷注入層を有する潜像担持体と、磁性キャリアとトナーを含有する二成分系現像剤を担持する現像剤担持体とを対向させて配設し、現像する画像形成方法において、該磁性キャリア粒子は少なくともバインダー樹脂及び磁性金属酸化物粒子を含有し、
磁性キャリア粒子の個数平均粒径が５〜１００μｍであり、
磁性キャリア粒子の比抵抗が２５〜５００Ｖ印加時に、５０×１０１３Ω・ｃｍ以上であり、
磁性キャリア粒子の真比重が３．０〜４．９ｇ／ｃｍ３であり、
磁性キャリア粒子の１００００エルステッドの磁場における飽和磁化が１００ｅｍｕ／ｃｍ３以上であり、残留磁化が５０ｅｍｕ／ｃｍ３以上であり、かつ保持カが３００エルステッド以上であり、
該現像剤担持体上に形成する現像剤磁気ブラシを該潜像担持体に接触させ、交番電界を印加しつつ現像を行うことを特徴とする画像形成方法に関する。
【００２４】
本発明における現像方式には、現像剤として二成分系現像剤を用い、現像剤磁気ブラシが潜像担持体に接触して摺擦しつつ交番電界をかけながら現像を行う、いわゆる接触二成分系ＡＣ現像が最適である。これは、前述したように、細線再現性に優れた高画質トナー画像を得るためである。
【００２５】
また、該潜像担持体の表面抵抗が１×１０１０〜１×１０１６Ωである電荷注入層が存在し、これに接触帯電する部材で一次帯電を行うことで、オゾンの発生を抑制することができる。特に、磁性粒子を用いた帯電ブラシを使用することで、より、均一な帯電が可能となる。
【００２６】
さらに、二成分系現像剤を構成する磁性キャリアの磁気力を小さくし、かつ実質的に高抵抗化することにより、トナーカブリとキャリア付着を防止しつつ、細線再現性の良好な、高画質画像が得られる。
【００２７】
また、以上のような構成の画像形成装置に、重合法によって製造されるトナーを使用することにより、高転写効率で、カブリのないトナーによりクリーナーレスの画像形成方法も併せて達成することができる。
【００２８】
また、以上のような実質的に高抵抗で、磁気力の小さい現像樹脂キャリアを用いて、現像剤担持体の回転の進行方向と潜像担持体の回転の進行方向が、対向部において互いにカウンター方向である現像方式を好ましく用いることによって、スキャベンジングを防止しつつ、高画像濃度でドット抜けのない高品位画像を得ることができる。
【００２９】
【発明の実施の形態】
本発明者らが詳細な検討を行ったところ、本発明における潜像担持体の電荷注入層の表面抵抗は、１×１０１０〜１×１０１６Ωであることが必要であり、より好ましくは１×１０１２〜１×１０１５Ωの範囲にあることが好ましいことがわかった。
【００３０】
電荷注入層の表面抵抗が１×１０１０Ω未満である場合、接触帯電部材から注入される電荷が電荷注入層の表面で保持されずに、反転現像系の電子写真プロセスでは結果として画像流れと呼ばれる現象を引き起こすことがあった。これはとくに高湿下で多く見られた。電荷注入層の表面の抵抗が１×１０１６Ωを超える場合は、電荷が十分に注入されず、潜像担持体の帯電不良領域に不必要にトナーが乗ってしまういわゆる帯電ポジコーストが発生することがある。
【００３１】
また、以上のように潜像担持体の電荷注入層の表面抵抗が１×１０１０Ω〜１×１０１６Ωの範囲にあっても、注入帯電部材の比抵抗が適当な範囲になければ、適正に帯電は行われない。これは注入帯電部材の構成によって調整される必要があるが、例えば磁性粒子で構成される帯電ブラシローラを用いる場合、１×１０５〜１×１０８Ωｃｍの比抵抗の磁性体で構成された帯電ブラシローラが良好な帯電性を示す。
【００３２】
帯電磁気ブラシローラを構成する磁性体は、例えば鉄、コバルト、ニッケルなど磁性金属や、その化合物を用いることができる。これらを適切なコート樹脂でコートするか、あるいは酸化処理、還元処理などを行って、上記の比抵抗に調整する必要がある。
【００３３】
例えば、水素還元処理したＺｎ−Ｃｕフェライト、酸化処理したマグネタイトなどを用いることができる。また、磁性金属酸化物と導電性微粒子とをバインダー樹脂中に分散させたバインダー型の磁性粒子、あるいは該バインダー型磁性粒子を適切なコート樹脂でコートしたものを用いることもできる。
【００３４】
潜像担持体の電荷注入層としては、絶縁性でかつ透光性のバインダー樹脂中に導電性の微粒子を分散したものが好ましく用いられる。この電荷注入層を、電圧を印加された帯電磁気ブラシが接触することで、あたかも潜像担持体の導電基体に対して導電粒子が無数の独立したフロート電極のように存在し、これらのフロート電極が形成するコンデンサーに充電を行うような作用を期待することができる。従って、接触帯電部材に印加した電圧と潜像担持体表面電位は等しい値に収束し、印加する電圧も最小限のもので良いという効果も認められた。
【００３５】
前述したように、高画質化を達成するために接触二成分系現像プロセス、ＡＣ現像バイアスを用いたとき、以上のように電荷注入層の表面抵抗が１×１０１０Ω〜１×１０１６Ωの範囲にある潜像担持体を用いるとき、従来のような鉄粉キャリアやフェライトに樹脂コートを施した磁性キャリアを現像剤に使用すると、キャリア付着やトナーカブリが著しく発生することが見受けられた。
【００３６】
この現象は電荷注入層の表面の比抵抗が低くなるにつれて現れやすくなり、また、現像剤の磁性キャリアの比抵抗が低くなると顕著に現れることがわかった。
【００３７】
本発明者らはこの現象の原因を探求し、以下のような結論に至った。
【００３８】
つまり、比抵抗が比較的低い電荷注入層を有する潜像担持体と、比抵抗の低い磁性キャリアを合わせて使用する場合、潜像担持体上の潜像の電位が、接触して摺擦する磁性キャリア粒子を介してリークしてその電位を現像バイアス電位に近づくように変化させてしまい、その結果、カブリ取り電位が低くなり、トナーカブリを発生する。
【００３９】
従って、この現象を防ぐためには高抵抗な磁性キャリアを用いることが効果的であることを見いだした。具体的には、本発明のような潜像担持体の電荷注入層の表面抵抗が１×１０１０Ω〜１×１０１６Ωの範囲にある場合、磁性キャリアの比抵抗が５×１０１３Ωｃｍ以上であるキャリアを用いることが必須であることが見いだした。
【００４０】
また、高画質化の観点からはキャリア粒径をできるだけ小さくすることが好ましく、現像極（磁極の強さ約１０００エルステッド）において、磁気ブラシの穂立ちを密にすることで、静電潜像に忠実な現像が可能となり、ドット再現性の良い画像が得られることがわかった。磁気ブラシの密度はキャリアの磁化の強さがに関係しており、キャリア粒子の磁気力を下げるにつれて磁気ブラシ密度が密になる。
【００４１】
キャリアが同一組成であるならば、キャリア粒子の磁気力は粒径と関係しているため、キャリアの磁気力を下げていくと、次第にキャリア付着が生じる傾向にある。このような観点から、本発明では使用するキャリア粒径として、その個数平均粒径としては５〜１００μｍの範囲のものを使用することができ、さらにはキャリア磁化の強さが１００ｅｍｕ／ｃｍ３以上のときに高画質が得られ、またキャリア付着防止の観点からより好適で、更にキャリアの残留磁化の強さが５０ｅｍｕ／ｃｍ３以上で、かつ保持力が３００エルステッド以上となるような磁気特性を有するようにＭＯ・６（Ｆｅ２Ｏ３）で表されるマグネトプランバイト構造を有するハードフェライト材料を選択した場合にキャリア付着を良好に防止できることを見いだした。
【００４２】
尚、本発明に用いられる磁性キャリアの比抵抗測定は、ハイレジスタンスメーター４３２９Ａ（横河ヒューレットパッカード製）で測定した値を示した。
【００４３】
本発明に用いられる磁性キャリアに用いることができる磁性金属酸化物粒子としては、ＭＯ・６（Ｆｅ２Ｏ３）で表される六方晶マグネトプランバイト構造を有するハードフェライト材料が必須であり、例えば、ＢａＦｅ１２Ｏ１９，ＳｒＦｅ１２Ｏ１９，ＰｂＦｅ１２Ｏ１９であらわされるバリウムフェライト、ストロンチウムフェライト及び鉛フェライトな、とを挙げることができる。このようなハードフェライト材料を樹脂中に分散させることで高抵抗化と所望の磁気特性との両立することが可能となる。
【００４４】
また、キャリアとしての磁気特性や電気抵抗等の調整のために、上記磁性金属酸化物粒子以外にも非磁性金属酸化物粒子を併用することが可能であり、例えば、Ａ１２Ｏ３，ＳｉＯ２，ＣａＯ，ＴｉＯ２，Ｖ２Ｏ５，ＣｒＯ２，ＭｎＯ２、α−Ｆｅ２Ｏ３，ＣｏＯ，ＮｉＯ，ＣｕＯ，ＺｎＯ，ＳｒＯ，Ｙ２Ｏ３，ＺｒＯ２等を挙げることができる。非磁性金属酸化物粒子を併用する場合には、比重や形状が類似している粒子を用いるのがバインダーとの密着性、キャリア強度を高めるためにより好ましい。本発明に用いられる磁性キャリアでは非磁性金属酸化物粒子としてヘマタイトを組み合せて用いてることが好ましい。
【００４５】
上記の金属酸化物粒子を樹脂に分散してキャリアとする場合、磁性を示す金属酸化物粒子の個数平均粒径はキャリア粒径によっても変わるが、０．０２〜２μｍまでのものが好ましく用いることができる。また、２種以上の金属酸化物粒子を分散させて用いる場合、磁性を示す金属酸化物粒子の個数平均粒径は０．０２〜２μｍまでのものが用いることができ、他方の金属酸化物粒子の個数平均粒径は、０．０５〜５μｍのものが使用できる。
【００４６】
この場合、磁性の金属酸化物粒子（粒径：ｒａ）に対して他方の金属酸化物粒子（粒径：ｒｂ）の粒径比ｒｂ／ｒａは１．０を越え５．０倍以下であることが好ましい。１．０倍以下であると比抵抗の低い磁性の金属酸化物粒子が表面に出やすくなり、キャリアの抵抗を十分に上げることができず、本発明においてキャリア付着を防止する効果が得られにくくなる。また、５．０倍を超えると樹脂中への金属酸化物粒子の取り込みがうまくいかなくなり、キャリアの強度が低下し、金属酸化物粒子の脱離を引き起こしやすくなる。本発明で使用する金属酸化物粒子の粒径測定方法については後述する。
【００４７】
本発明に用いられる磁性キャリアのコア中に含有される金属酸化物粒子の量は、５０質量％〜９９質量％である。金属酸化物粒子の量が５０質量％未満であると帯電性が不安定になり、特に低温低湿環境下においてキャリアが帯電し、その残留電荷が残存しやすくなるために微粉トナーや外添削等がキャリア表面に付着しやすくなる。また、９９質量％を超えるとキャリア強度が低下して、耐久によるキャリアの割れ、金属酸化物粒子の脱離などの問題を生じやすくなる。
【００４８】
さらに本発明に用いられる磁性キャリアでは、例えば、コア中に非磁性の金属酸化物粒子と磁性の金属酸化物粒子を組み合わせるて用いるなど、２種以上の金属酸化物粒子を分散させることも可能である。この場合、コア中に含有される金属酸化物粒子全体に占める磁性を有する金属酸化物粒子の含有量が３０質量％〜１００質量％である。３０質量％未満であるとコアの高抵抗化は良好になる半面、キャリアとしての磁気力が小さくなり、キャリア付着を招く場合がある。
【００４９】
更に、本発明に用いられる磁性キャリアに使用される金属酸化物粒子は親油化処理されていることが好ましい。これはキャリアから金属酸化物粒子の脱離を防止でき、またキャリア製造上においても、親油化処理された金属酸化物粒子をバインダー樹脂中に分散させ、コア粒子を形成する場合、均一でかつ高密度でバインダー樹脂中に取り込ませることが可能となる。特に、重合法でコア粒子を形成する場合は球形で表面が平滑な粒子を得る上で、また粒度分布をシャープにするために重要である。
【００５０】
親油化処理はシラン系カップリング剤やチタネート系カップリング剤などのカップリング剤で金属酸化物を処理するか、界面活性剤を含む水性溶媒中に金属酸化物を分散させることにより表面を親油化する等の方法がある。
【００５１】
また、本発明で使用する磁性キャリアのコアに含有される金属酸化物は、親油化処理されていることが好ましい。親油化処理された金属酸化物はバインダー樹脂中に分散させコア粒子を形成する場合、均一でかつ高密度でバインダー樹脂中に取り込まれることが可能となる。特に、重合法でコア粒子を形成する場合は球形で表面が平滑な粒子を得るために、親油化処理はシラン系カップリング剤やチタネート系カップリング剤などのカップリング剤で金属酸化物を処理するか、界面活性剤を含む水性溶媒中に金属酸化物を分散させることにより表面を親油化する等の方法がある。
【００５２】
ここでいうシラン系カップリング剤としては、疎水性基、アミノ基あるいはエポキシ基を有するものを用いることができる。疎水性基をもつシラン系カップリング剤として例えば、ビニルトリクロルシラン、ビニルトリエトキシシラン、ビニルトリス（β−メトキシ）シラン等を挙げることができる。アミノ基をもつシラン系カップリング剤としては、γ−アミノプロピルエトキシシラン、Ｎ−β（アミノエチル）−γ−アミノプロピルトリメトキシシラン、Ｎ−β（アミノエチル）−γ−アミノプロピルメチルジメトキシシラン、Ｎ−フェニル−γ−アミノプロピルトリメトキシシラン等が挙げられる。エポキシ基をもつシラン系カップリング剤としては、γ−グリシドキシプロピルメチルジエトキシシラン、γ−グリシドキシプロピルトリエトキシシラン、β−（３，４−エポキシシクロヘキシル）トリメトキシシラン等が挙げられる。
【００５３】
チタネート系カップリング剤としては、例えば、イソプロピルトリイソステアロイルチタネート、イソプロピルトリトデシルベンセンスルホニルチタネート、イソプロピルトリス（ジオクチルピロホスフェート）チタネート等を挙げることができる。
【００５４】
界面活性剤としては、市販の界面活性剤をそのまま使用することができる。
【００５５】
本発明に用いられるコアに用いられるバインダー樹脂としては、ビニル系モノマーを重合して得られる全ての樹脂が挙げられる。ここで言うビニル系モノマーとしては例えば、スチレン、ｏ−メチルスチレン、ｍ−メチルスチレン、ｐ−メチルスチレン、ｐ−フェニルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−クロルスチレン、３，４−ジクロルスチレン、ｍ−ニトロスチレン、ｏ−ニトロスチレン、ｐ−ニトロスチレン等のスチレン誘導体；エチレン、プロピレン、ブチレン、イソブチレンなどのエチレン及び不飽和モノオレブイン類；ブタジエン、イソプレンなどの不飽和ジオレブイン類；塩化ビニル、塩化ビニリデン、臭化ビニル、フッ化ビニル等のハロゲン化ビニル類；酢酸ビニル、プロピオン酸ビニル、ベンゾエ酸ビニル等のビニルエステル類；メタクリル酸及びメタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸−２−エチルヘキシル、メタクリル酸ステアリル、メタクリル酸フェニル等のα−メチレン脂肪族モノカルボン酸エステル類；アクリル酸及びアクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸２−エチルヘキシル、アクリル酸ステアリル、アクリル酸２ニグロルエチル、アクリル酸フェニル等のアクリル酸エステル類；マレン酸、マレイン酸ハーフエステル；ビニルメチルエーテル、ビニルエチルエーテル、ビニルイソブチルエーテル等のビニルエーテル類；ビニルメチルケトン、ビニルヘキシルケトン、メチルイソプロペニルケトン等のビニルケトン類；Ｎ−ビニルピロール、Ｎ−ビニルカルバゾール、Ｎ−ビニルインドール、Ｎ−ビニルピロリドン等のＮ−ビニル化合物；ビニルナフタリン類；アクリロニトリル、メタクリロニトリル、アクリルアミド等のアクリル酸若しくはメタクリル酸誘導体；アクロレイン類などが挙げられ、これらの中から１種又は２種以上使用して重合させたものが用いられる。
【００５６】
また、ビニル系モノマーから重合して得られる樹脂以外にポリエステル樹脂、エポキシ樹脂、フェノール樹脂、尿素樹脂、ポリウレタン樹脂、ポリイミド樹脂、セルロース樹脂、ポリエーテル樹脂などの非ビニル縮合系樹脂あるいはこれらと前記ビニル系樹脂との混合物を用いることができる。
【００５７】
本発明に用いられる磁性キャリアのコアを製造する方法としては、ビニル系、非ビニル系の熱可塑性樹脂、金属酸化物、その他硬化剤等の添加剤を混合機により十分に混合してから加熱ロール、ニーダー、エクストルーダー等の混練機を用いて溶融、混練して、これを冷却後、粉砕分級を行なってキャリアコアを得ることができる。この際、得られた金属酸化物含有樹脂粒子を熱あるいは機械的に球形化してコアとして用いることが好ましい。
【００５８】
より好ましく本発明に用いられる磁性キャリアのコアを製造する方法としては、直接モノマーと金属酸化物を混合、重合してキャリアコアを得る方法がある。このとき、重合に用いられるモノマーとしては、前述したビニル系モノマーの他にエポキシ樹脂の出発原料となるビスフェノール類とエピクロルヒドリン、フェノール樹脂のフェノール類とアルデヒド類、尿素樹脂の尿素とアルデヒド類、メラミンとアルデヒド類等が用いられる。例えば、硬化系フェノール樹脂を用いたキャリアコアの製造方法としては、水性媒体中でフェノール類とアルデヒド類を塩基性触媒の存在下で前述した金属酸化物、好ましくは親油化処理した金属酸化物を入れ、重合しコアを得る。このようなキャリアコアの製造方法では、さらに水性媒体中でフェノール類とアルデヒド類を塩基性触媒の存在下で得られたキャリアコアを入れ、さらにフェノール系樹脂を表面にコートさせることで、キャリアコアの比抵抗をさらに向上させることができる。また、この際、前述した非磁性の金属酸化物粒子をフェノール樹脂と共にコート樹脂中に含有させることで、キャリアコアの表面をさらに頑強にすることができる。
【００５９】
本発明に用いられるキャリアを製造する方法としては、キャリアの強度をアップさせたり、コート樹脂をより良好にコートさせるためにコア製造時にバインダーを架橋させて用いるのが好ましい。例えば、溶融混練時に架橋成分を添加し混練時に架橋させ方法、あるいは直接麗含時に硬化型樹脂を選択し直接璽含させてコアを得る方法、あるいは架橋成分を入れたモノマーを使用する等の方法を挙げることができる。
【００６０】
また、コート量はキャリアコア粒子１００質量部に対し、０．０５〜１０質量部であることが好ましい。さらには０．２質量％〜５質量％の範囲であることが最も好適である。コート盤が０．０５質量％未満ではキャリアコア材を十分にコートすることが困難となり、耐久後にトナースペントを十分抑制することができない。また、１０質量％を超えると、樹脂コート量が多すぎるため比抵抗は所望の範囲とすることができるが流動性が低下したり、かえって電荷が蓄積することによるキャリア付着を生じたりする場合がある。
【００６１】
本発明に使用できるコート樹脂としては、絶縁性樹脂を使用することができる。ここで、使用される絶縁性樹脂としては熱可塑性の樹脂であっても熱硬化性樹脂であっても使用でき、具体的には例えば熱可塑性の樹脂としてはポリスチレン、ポリメチルメタクリレート、スチレン−アクリル酸共重合体等のアクリル樹脂、スチレン−ブタジエン共重合体、エチレン−酢酸ビニル共重合体、塩化ビニル、酢酸ビニル、ポリフッ化ビニリデン樹脂、フルオロカーボン樹脂、ハーフロロカーボン樹脂、溶剤可溶性ハーフロロカーボン樹脂、ポリビニルアルコール、ポリビニルアセタール、ポリビニルピロリドン、石油樹脂、セルロース、酢酸セルロース、硝酸セルロース、メチルセルロース、ヒドロキシメチルセルロース、ヒドロキシエチルセルロース、ヒドロキシプロピルセルロース等のセルロース誘導体、ノボラック樹脂、低分子量ポリエチレン、飽和アルキルポリエステル樹脂、ポリエチレンテレフタレート、ポリブチレンテレフタレート、ポリアクリレートといった芳香族ポリエステル樹脂、ポリアミド樹脂、ポリアセタール樹脂、ポリカーボネート樹脂、ポリエーテルスルホン樹脂、ポリスルホン樹脂、ポリフェニレンサルファイド樹脂、ポリエーテルケトン樹脂を挙げることができる。
【００６２】
またかかる硬化性樹脂としては、具体的には例えば、フェノール樹脂、変性フェノール樹脂、マレイン樹脂、アルキド樹脂、エポキシ樹脂、アクリル樹脂、具体的には例えば無水マレイン酸−テレフタル酸−多価アルコールの重縮合によって得られる不飽和ポリエステル、尿素樹脂、メラミン樹脂、尿素−メラミン樹脂、キシレン樹脂、トルエン樹脂、グアナミン樹脂、メラミン−グアテミン樹脂、アセトグアナミン樹脂、グリプタール樹脂、フラン樹脂、シリコーン樹脂、ポリイミド樹脂、ポリアミドイミド樹脂、ポリエーテルイミド樹脂、ポリウレタン樹脂等を挙げることができる。上述した樹脂は、単独でも使用できるがそれぞれを混合して使用してもよい。また、熱可塑性樹脂に硬化剤などを混合し硬化させて使用することもできる。
【００６３】
本発明においては、特にキャリア表面にシリコーン樹脂をコートしたキャリアを用いることが好ましい。これはキャリア同士が合一せずに均一に膜形成ができ、長期の使用においてもコート層がコア材から剥がれることなく耐久性の優れたキャリアとすることができるからであり、またシリコーン樹脂は低表面エネルギーであるため、トナーと混合して現像剤とした場合に、キャリア表面へのトナー組成物のスペントを防止でき、安定してトナーに摩擦帯電電荷を付与できることによることによる。シリコーン樹脂をコートする場合は、被膜強度をより高めるためにキュアを施すことが好ましい。具体的には１５０℃以上の温度で０．５時間以上保持することが好ましい。
【００６４】
本発明のコートキャリアを好ましく製造する方法としては、キャリアコア材を浮遊流動させながら樹脂溶液をスプレーしコア材表面にコート膜を形成させる方法、及びスプレードライ法が挙げられる。上記コート方法は特に上述したような比較的低抵抗のキャリアコアに、コート樹脂をほぼ完全に被覆することが必要な場合や、熱可塑性樹脂をバインダー樹脂とするコアにコートする場合に好適である。
【００６５】
またその他のコート方法として、剪断応力を加えながらコート樹脂溶液の溶媒を徐々に揮発させながら被膜を形成させるなどの方法によっても本発明に用いられる樹脂コートキャリアを製造することができる。
【００６６】
本発明では高抵抗である磁性キャリアを用いて現像するのであるが、抵抗の低い現像キャリアよりも潜像担持体にキャリアが付着する、いわゆるキャリア付着現象が起こりにくいという利点もある。これは、キャリア付着のドライビングフォースには、特に交番電界印加における接触現像方式において、現像剤担持体から磁性キャリアヘ電荷が注入することが支配的因子となっているためであり、このような電荷注入の起こりにくい上記のような実質的に高抵抗であるキャリアを用いれば、キャリア付着現象は飛躍的に改善される。
【００６７】
本発明に用いられる磁性キャリアの粒径は５〜１００μｍが好ましい。キャリアの粒径は、高画質化の観点からはできるだけ小さくすることが好ましいが、磁気力と粒径の関係によりキャリア付着を生じてくる。すなわち、キャリア粒径が１００μｍを超えると磁気ブラシが感光体表面を摺擦するときに掃き目を生じやすくなるために高画質の観点から好適でなく、また１μｍより小さくなるとキャリア１個の持つ磁気力が小さくなるためにキャリア付着を生じやすくなる。
【００６８】
本発明で使用したキャリア粒径の測定方法を記載する。本発明のキャリアの粒径は、走査電子顕微鏡（１００〜５０００倍）によりランダムに粒径０．１μｍ以上のキャリア粒子を３００個以上抽出し、ニレコ社（株）製の画像処理解析装置Ｌｕｚｅｘ３により水平方向フェレ径をもってキャリア粒径として測定し、個数平均粒径を算出するものとする。
【００６９】
本発明で使用するキャリアの磁気特性は、理研電子（株）社製の振動磁場型磁気特性自動記録装置ＢＨＶ−３０を用いて測定する。キャリア粉体の磁気特性値は１キロエルステッドの外部磁場を作り、そのときの磁化の強さを求める。キャリアは円筒状のプラスチック容器に十分密になるようにパッキングした状態に作製する。この状態で磁化モーメントを測定し、試料を入れたときの実際の重量を測定して、磁化の強さ（ｅｍｕ／ｇ）を求める。次いで、キャリア粒子の真比重を乾式自動密度計アキュピック１３３０（島津製作所（株）社製）により求め、磁化の強さ（ｅｍｕ／ｇ）に真比重を掛けることで本発明の単位体積あたりの磁化の強さ（ｅｍｕ／ｃｍ３）を求める。
【００７０】
本発明においては潜像担持体の帯電部材としては、ファーブラシ、磁気ブラシ、樹脂ローラーなどを用いることが出来るが、より均一な帯電と高耐久性を達成するために磁気ブラシを用いるのが好ましい。
【００７１】
ところで、画質の向上はキャリアの改良のみでは難しく、トナーを改良することも重要である。すなわち、二成分系現像剤においてはキャリアは現像において重要であるが、それ以降の電子写真プロセスである転写、定着過程を経て、最終画像の画質ならびにカブリ等の画像品質に対してはトナーの影響が非常に大きい。本発明の二成分系現像剤においてはトナーを改良することで画像品質を向上することができた。
【００７２】
すなわち、本発明に用いられるトナーは、重量平均粒径が１〜１０μｍ、好ましくは３〜８μｍの範囲であることが好適である。また、３５％以下の個数分布の変動係数を有していることが反転成分のない良好な帯電付与、潜像ドットの再現性等を満足させるために必須である。
【００７３】
トナー重量平均粒径が１０μｍを超えると、潜像を現像する粒子１個が大きくなるためにいくらキャリアの磁気力を下げても潜像に忠実な現像が行えず、また、静電的な転写を行うとトナーの飛び散りが激しくなる。また、１μｍ以下の粒径では粉体としてのハンドリング性に不都合を生じる。
【００７４】
また、３５％以下の個数分布の変動係数を超えると微粉トナーへのトナー帯電付与が良好に行えず、トナートリボ分布が広くなり、帯電不良（反転成分生成）や現像したトナーの粒径変化等の問題を生じてしまったり、キャリアとの摩擦帯電が良好に行えなくなるのに加え、潜像を忠実に再現できなくなる。本発明に用いる粒度分布の測定には、例えばレーザー走査型のＣＩＳ１００（ＧＬＡＩ社製）を使用する方法を挙げることができる。
【００７５】
具体的測定法については後述する。
【００７６】
更にまた、本発明に用いられるトナーは形状係数ＳＦ−１が１００〜１３０の範囲であり、全体、または一部が重合法で形成されており、かつ残存モノマー含有量が１０００ｐｐｍ以下であることが必要である。すなわち、本発明においてトナーは電子写真プロセス、特に現像同時クリーニング方法、クリーナレス画像形成方法等のクリーナーレスプロセスを用いたシステムにおいて有効である。すなわち、クリーナーレスプロセスのその原理は、電子写真各工程における感光体上のトナーの帯電極性及び帯電量を制御することと、反転現像方法を用いることが重要である。
【００７７】
例を挙げて説明すると、マイナス帯電性の感光体及びマイナス帯電性のトナーを用いた場合、その転写工程において、プラス極性の転写部材によって可視化された像を転写材に転写することになるが、転写材の種類（厚み、抵抗、誘電率等の違い）と画像面積等の関係により、転写残余のトナーの帯電極性がプラスからマイナスまで変動する。しかし、マイナス帯電性の感光体を帯電する際のマイナス極性の帯電部材により、感光体表面と共に転写残余のトナーまでもが、転写工程においてプラス極性に振れていたとしても、一様にマイナス側へ帯電極性を揃えることが出来る。これゆえ、現像方法として反転現像を用いた場合、トナーの現像されるべき明部電位部にはマイナスに帯電された、転写残余のトナーが残り、トナーの現像されるべきでない暗部電位には、現像電界の関係上、トナー担持体の方に引き寄せられ、暗部電位をもつ感光体上にトナーは残留しない。
【００７８】
このように、転写残余のトナーの帯電極性を制御することにより、現像同時クリーニング、クリーナレス画像形成方法が成立するわけであるが、このトナーの帯電極性を制御する工程において、感光体帯電部材によりトナーあるいは現像剤の劣化が促進されており、画質の劣化を引き起こしていることが判明した。
【００７９】
その劣化の詳細であるが、例えば、コロナ帯電器を感光体帯電部材として用いた場合、先ず、コロナ帯電線により発生した電離イオンが感光体表面に導かれ、感光体表面に付着することにより表面に電位をもつ。このとき、感光体上にトナーが存在すれば、このコロナシャワーに晒されることにより、トナーも同時に感光体帯電極性と同極性に帯電される。これら電離イオンは化学的活性が非常に高いと考えられ、転写残余のトナーについてコロナシャワー、又は放電の影響をみると、感光体帯電部材を通過するトナーが帯電極性制御される際、化学的影響を受けて耐久特性、画像品質特性等に悪影響を与えていることが判明した。従来は、ブレード又は、ファーブラシなどのクリーニング部材により、転写残余のトナーが感光体上からクリーニングされており、感光体帯電の影響がトナーあるいは、現像剤に及ぶことはなかったものと考えられる。このため、感光体上に存在するトナーの帯電による化学的影響を考慮にいれた検討は行われていなかった。しかし、現像同時クリーニング、クリーナレス画像形成方法においては、感光帯電部材の影響を受けたトナーが現像器に回収、再利用されるため、これらの化学的影響を考慮にいれる必要性があることが判明した。
【００８０】
本発明者らは、様々なトナーについて鋭意検討を行い、現像同時クリーニング、クリーナレス画像形成方法においては、トナー中に含まれる残存モノマーの含有量とこれら耐久特性、画像品質特性に密接なつながりのあることを見い出した。すなわち、残存モノマーによる作用は、以下のようなものと考えられる。例えば、結着樹脂、着色剤、帯電制御剤を主たる成分とするトナーの場合、残存モノマーは、トナー中に存在し、トナーのガラス転移点あるいはガラス転移点周辺の熱的挙動に影響を与える。モノマーは低分子量成分であるためにトナー全体を可塑化する方向に働く。一方、放電又はコロナシャワーに晒されたトナーについては、その活性種により、結着樹脂が影響を受ける。例えば、樹脂中の分子鎖が切断されることで樹脂分解物が生成し、低分子量分を生じたり、あるいは、逆に樹脂分解物が更に重合反応を促進していくなどが考えられる。一方、トナー中の残存モノマーは、感光体帯電部材により発生する活性種により、活性化するものと考えられる。
【００８１】
このように、トナー中にはこれらに起因する反応性低分子量分が存在するため、これらが拮抗あるいは競合するものと考えられる。又、トナー中に含まれる荷電制御剤も比較的電子の授受に富む化合物であり、明瞭な原因の総ては掴みきれてはいないが、残存モノマーが存在することで、トナー中の反応性低分子量分の拮抗、競合の関係が変化することが示唆される。つまり、残存モノマーの影響でトナー表面の特性が徐々に変化することにより、トナーの流動性、帯電性が変化し、耐久により画像濃度の変化、かぶりの発生、フィルミング等の問題が生じる。
【００８２】
トナー中の残存モノマー含有量という観点から現象を解析すると、１０００ｐｐｍよりも少なければ、耐久特性上の性能が良好であり、１０００ｐｐｍを超える範囲のトナーを用いると、耐久特性及び画像特性の点で実用上不十分である。望ましくは、残存モノマー量が、５００ｐｐｍ以下であると、耐久特性、画像品質特性が良好となり、３００ｐｐｍ以下であると更に良好な結果が得られる。本発明に供せられるトナー中の残存モノマーの定量方法については後述する。
【００８３】
又、本発明においては、トナーの形状係数ＳＦ−１が１００〜１３０であるものが好適に用いられる。さらに好ましくは、ＳＦ−１が１００〜１２０である。本発明に用いられる形状係数を示すＳＦ−１は、日立製作所製ＦＥ−ＳＥＭ（Ｓ−８００）を用いトナー像を１００個無作為にサンプリングし、その画像情報はインターフェースを介してニレコ社製画像解析装置（ＬＵＳＥＸ３）に導入し解析を行い下式より算出し得られた値を本発明においては形状係数ＳＦ−１と定義した。
【００８４】
【数１】
2004226452.tif 000003
ＭＸＬＮＧトナーの最大径
ＡＲＥＡトナーの投影面積
【００８５】
トナーの形状係数ＳＦ−１は球形度合を示し、１３０より大きいと、球形から徐々に不定形となる。トナー形状の作用効果としては、できるだけ、トナー表面に対する感光体帯電部材の影響を低め、トナー中に反応性低分子量成分の生成を抑さえることである。すなわち、トナー表面積のなるべく小さい球形が好ましい。
【００８６】
トナーの一部又は、全体が重合法により形成されたトナーを用いることにより発明の効果を高めることが出来る。特に、トナー表面部分を重合法により形成されたトナーについては、分散媒中にプレドナー（モノマー組成物）粒子として存在させ、必要な部分を重合反応により生成するため、表面性については、かなり平滑化されたものを得ることが出来る。この平滑さの作用効果は、電界がいわゆる尖った部分に集中する傾向があることに集約される。
【００８７】
すなわち、感光体帯電工程を経たトナーについては、いわゆる凸凹のあるトナーについては、凸部分にコロナシャワーあるいは放電が集中しその部分を特異的に劣化する特性をもつのに対し、平滑であればコロナシャワーあるいは放電の集中するところがないので劣化しにくいと考えられる。
【００８８】
ＳＦ−１が１３０を超えると、かぶりが増えたり、耐久性が若干劣る場合がある。
【００８９】
さらには、トナーにコア／シェル構造をもたせ、シェル部分を重合により形成されたようなトナーを用いることで、本発明に用いられるトナーをさらに容易に製造することが出来る。この意味で、本発明には、コア／シェル構造を有するトナーが好ましく用いられる。コア／シェル構造の作用は、トナーの優れた定着性を損なうことなく耐ブロッキング性を付与できることは言うまでもなく、コアを有しないようなバルクとしての重合トナーに比較して、シェル部分のみを重合するほうが、重合工程の後の後処理工程において、残存モノマーの除去が容易に行われるからである。
【００９０】
また、コア部の主たる成分としては低軟化点物質が好ましく、ＡＳＴＭＤ３４１８−８に準拠し測定された主体極大ピーク値が、４０〜９０℃を示す化合物が好ましい。極大ピークが４０℃未満であると低軟化点物質の自己凝集力が弱くなり、結果として高温オフセット性が弱くなり好ましくない。一方、極大ピークが、９０℃を超えると定着温度が高くなり、好ましくない。更に直接重合方法によりトナーを得る場合においては、水系で造粒・重合を行うため極大ピーク値の温度が高いと主に造粒中に低軟化点物質が析出してきて懸濁系を阻害するため好ましくない。
【００９１】
本発明の極大ピーク値の温度の測定には、例えばパーキンエレマー社製ＤＳＣ−７を用いる。装置検出部の温度補正はインジウムと亜鉛の融点を用い、熱量の補正についてはインジウムの融解熱を用いる。サンプルはアルミニウム製パンを用い対照用にに空パンをセットし、昇温速度１０℃／ｍｉｎ．で測定を行なった。
【００９２】
具体的にはパラフィンワックス，ポリオレフィンワックス，フィッシャートロピッシュワックス，アミドワックス，高級脂肪酸，エステルワックス及びこれらの誘導体又はこれらのグラフト／ブロック化合物等が利用できる。
【００９３】
また、低軟化点物質はトナー中へ５〜３０質量％添加することが好ましい。仮に５質量％未満の添加では先に述べた残存モノマーの除去に負担がかかり、又３０質量％を超える場合は、重合法による製造においいても造粒時にトナー粒子同士の合一が起きやすく、粒度分布の広いものが生成しやすく、本発明には不適当であった。本発明に使用されるトナーの結着剤樹脂としては、具体的には例えばポリスチレン、ポリ−ｐ−クロルスチレン、ポリビニルトルエン、と言ったスチレンおよびその誘導体から得られる高分子化合物、スチレン−Ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルケトン共重合体、スチレン−ブタジエン共重合体、スチレン−イソプレン共重合体、スチレン−アクリロニトリルーインデン共重合体、ポリ塩化ビニル、フェノール樹脂、変性フェノール樹脂、マレイン樹脂、アクリル樹脂、メタクリル樹脂、ポリ酢酸ビニル、シリコーン樹脂、脂肪族多価アルコール、脂肪族ジカルボン酸、芳香族ジカルボン酸、芳香族シアルコール類、ジフェノール類から選択される単量体を構造単位として有するポリエステル樹脂、ポリウレタン樹脂、ポリアミド樹脂、ポリビニルブチラール、テルペン樹脂、クマロンインデン樹脂、石油樹脂、架橋したスチレン系樹脂および架橋したポリエステル樹脂等を挙げることができる。
【００９４】
スチレン−アクリル系共重合体に使用される重合可能な単量体としては具体的には例えば、アクリル酸、アクリル酸メチル、アクリル酸エチル、アクリル酸ブチル、アクリル酸ドデシル、アクリル酸オクチル、アクリル酸２エチルヘキシル、アクリル酸フェニル、メタクリル酸メチル、メタクリル酸エチル、メタクリル酸ブチル、メタクリル酸オクチル、アクリロニトリル、メタクリロニトリル、アクリルアミドと言ったエチレン性２重結合を有するアクリル酸エステル類、例えばマレイン酸、マレイン酸ブチル、と言ったマレイン酸のハーフエステル、およびジエステル類、酢酸ビニル、塩化ビニル、ビニルメチルエーテル、ビニルエチルエーテル、ビニルプロピルエーテル、ビニルブチルエーテルと言ったビニルエステル類、ビニルメチルケトン、ビニルエチルケトン、ビニルヘキシルケトン、と言ったビニルケトン類を挙げることができる。
【００９５】
上述した架橋剤としては、主として不飽和結合を２個以上有する化合物を挙げることができ、具体的には例えばジビニルベンゼン、ジビニルナフタレン、等の芳香族ジビニル化合物、エチレングリコールジアクリレート、エチレングリコールジメタクリレート、と言った不飽和結合を２個有するカルボン酸エステル、ジビニルアニリン、ジビニルエーテル、ジビニルスルフィド、ジビニルスルホン等のジビニル化合物、および不飽和結合を３個以上有する化合物を単独若しくは混合して使用することができる。上述の架橋剤は、結剤着樹脂に対して、０．０１から１０質量％、好ましくは０．０５から５質量％で使用するのが好適である。
【００９６】
加圧定着方式を用いる場合には、圧力定着トナー用結剤着樹脂を使用することが可能であり、具体的には例えばポリエチレン、ポリプロピレン、ポリメチレン、ポリウレタンエラストマー、エチレン−チルアクリレート共重合体、エチレン−酢酸ビニル共重合体、アイオノマー樹脂、スチレン−ブタジエン共重合体、スチレン−イソプレン共重合体、線状飽和ポリエステル、パラフィンおよび他のワックス類を挙げることができる。
【００９７】
本発明に使用されるトナーには、荷電制御剤をトナーに配合して使用することもできる。荷電制御剤の添加によって現像システムに応じた最適の帯電量とすることができる。かかる正荷電制御剤としてはニグロシン、及び脂肪酸金属塩誘導体、トリブチルベンジルアンモニウム−１−ヒドロキシ−４ナフトスルホン酸塩、テトラブチルアンモニウムテトラフロロボレートと言った４級アンモニウム塩、ジブチルスズオキサイド、ジオクチルスズオキサイド、ジシクロヘキシルスシオキサイドと言った、シオルガノスズオキサイド、ジブチルスズオキサイド、ジオクチルスズボレート、ジシクロヘキシルスズボレートを単独であるいは２種以上組み合わせて用いることができる。上述した荷電制御剤のうち特に、ニグロシン系、４級アンモニウム塩と言った荷電制御剤が好適である。
【００９８】
また、本発明では負荷電制御剤を使用することもでき、具体的には例えば、有機金属錯体、キレート化合物が有効であり、アルミニウムアセチルアセトナート、鉄（ＩＩ）アセチルアセトナート、３，５−ジターシャルブチルサリチル酸クロムを挙げることができる。特にアセチルアセトンの金属錯体（モノアルキル置換体、ジアルキル置換体を包含する）、サリチル酸系金属錯体（モノアルキル置換体、ジアルキル置換体を包含する）、またはそれらの塩が好ましく、特にはサリチル酸系金属塩が好適である。上述の荷電制御剤はトナーに添加する際には、結着剤樹脂に対して０．１〜２０質量部、より好ましくは０．２〜１０質量部で使用されることが好適である。特にカラー画像形成に使用される場合には無色若しくは淡色の荷電制御剤を使用することが好ましい。
【００９９】
本発明で使用されるトナーに添加することができる着色剤としては、従来知られている染料及び顔料を使用することができ、具体的には例えばカーボンブラック、マグネタイト、フタロシアニンブルー、ピーコックブルー、パーマネントレッド、レーキレッド、ローダミンレーキ、バンザイエロー、パーマネントイエロー、ベンジジンイエロー等を使用することができる。その際の添加料としては、結着剤樹脂に対して０．１〜２０質量％好ましくは０．５−２０質量部、さらにはトナー像の好適なＯＨＰフイルムの透過性を考慮すると１２質量％以下の範囲で使用されるのが好ましく、通常０．５〜９質量％であるのが最も好適である。
【０１００】
本発明のトナーにはさらに熱ロール定着時の雛型性を向上させる目的でポリエチレン、ポリプロピレン、マイクロクリスタリングワックス、カルナバワックス、サゾールワックス、パラフィンワックスなどのワックス成分を添加することもできる。本発明に使用されるトナーにはシリカ、アルミナ、酸化チタン、ポリテトラフロロエチレン、ポリビニリデンフロライド、ポリメチルメタクリレート、ポリスチレン、シリコーンと言った微粉末を添加することが好適である。トナーに対して上述した微粉末を添加することによって、トナーとキャリア、あるいはトナー相互の間に微粉末が存在することになり、現像剤の流動性が向上され、さらに現像剤の寿命も向上されることになる。
【０１０１】
また、これら微粉末の表面積としては、ＢＥＴ法による窒素吸潜によった比表面積が１００ｍ２／ｇ以上、特に１５０〜４００ｍ２／ｇの範囲のものが良好である。かかる微粉末の添加量は、トナー粒径に合わせてトナー１００質量％に対して０．１〜２０質量％で使用することが好適である。１００ｍ２／ｇ未満であると、トナーの流動性が無くなり、トナーの転写性を充分に向上させることができず、画質を低下させてしまう場合がある。
【０１０２】
本発明に用いられるトナーを粉砕法で製造する方法は、ビニル系、非ビニル系の熱可塑成樹脂、着色剤、荷電制御剤、その他の添加剤を混合機により十分に混合してから加熱ロール、ニーダー、エクストルーダーと言った混練機を用いて溶融、混練して樹脂類を十分に混合して、その中に顔料、若しくは染料を分散させる。これを冷却後、粉砕分級を行なってトナー粒子を得ることができる。本発明におけるトナーの分級方法として好ましくは、慣性力を利用した多分割分級装置を用いる。この装置を用いることにより、本発明の粒度分布を有するトナーを効率的に製造できる。
【０１０３】
発明に用いられるトナーの製造方法に直接重合方法を用いる場合は、具体的には以下のようにして製造することが可能である。
【０１０４】
単量体中に低軟化物質からなる雛型剤，着色剤，荷電制御剤，重合開始剤その他の添加剤を加え、ホモジナイサー・超音波分散機等によって均一に溶解又は分散せしめた単量体組成物を、分散安定剤を含有する水相中に通常の撹拌機またはホモミキサー，ホモジナイサー等により分散せしめる。好ましくは単量体組成物からなる液滴が所望のトナー粒子のサイズを有するように撹拌速度・時間を調整し、造粒する。その後は分散安定剤の作用により、粒子状態が維持され、且つ粒子の沈降が防止される程度の撹拌を行えば良い。
【０１０５】
重合温度は４０℃以上、一般的には５０〜９０℃の温度に設定して重合を行う。また、重合反応後半に昇温しても良く、更に、耐久特性向上の目的で、未反応の重合性単量体、副生成物等を除去するために反応後半、又は、反応終了後に一部水系媒体を留去しても良い。反応終了後、生成したトナー粒子を洗浄・ろ過により回収し、乾燥する。懸濁重合法においては、通常単量体系１００質量部に対して水３００〜３０００質量部を分散媒として使用するのが好ましい。得られたトナーは分級して粘膜：分布を制御しても良く、その方法として好ましくは、慣性力を利用した多分割分級装置を用いる。この装置を用いることにより、本発明の粒度分布を有するトナーを効率的に製造できる。
【０１０６】
また、トナー中に低軟化点物質を内包化せしめる具体的方法としては、水系媒体中での材料の極性を主要巣量体より低軟化点物質の方を小さく設定し、更に少量の極僚の大きな樹脂又は単量体を添加せしめることで低軟化点物質を外殻樹脂で被覆したいわゆるコア／シェル構造を有するトナーを得ることができる。トナーの粒度分布制御や粒径の制御は、離水溶性の無機塩や保護コロイド作詞をする分散剤の種類や添加鐙を変える方法や機械的装置条件例えばローターの周速・バス同数・撹拌羽根形状等の撹拌条件や容器形状又は、水溶液中での固形分濃度等を制御することにより可能となる。
【０１０７】
本発明に用いられるトナーの外殻樹脂としては、一般的に用いられているスチレン−（メタ）アクリル共重合体，ポリエステル樹脂，エポキシ樹脂，スチレン−ブタジエン共重合体を利用する事が出来る。重合法による直接トナーを得る方法においては、それらの単量体が好ましく用いられる、外殻樹脂成分の数平均分子量（Ｍｎ）は、５０００〜１００００００が好ましく、また重量平均分子量（Ｍｗ）と数平均分子量（Ｍｎ）の比（Ｍｗ／Ｍｎ）は、２〜１００が好ましい。
【０１０８】
外殻樹脂の分子量は、ＧＰＣ（ゲルパーミエーションクロマトグラフィー）により測定される。具体的なＧＰＣの測定方法としては、予めトナーをソックスレー抽出器を用いトルエン溶剤で２０時間抽出を行った後、ロータリーエバポレーターでトルエンを留去せしめ、更に低軟化点物質は溶解するがシェル用樹脂は溶解し得ない有機溶剤、例えばクロロホルム等を加え十分洗浄を行った後、ＴＨＦ（テトラヒドロフラン）に可溶した溶液をポア径が０．３μｍの耐溶剤性メンブランフィルターでろ過したサンプルをウォーターズ社製１５０Ｃを用い、カラム構成は昭和電工製Ａ−８０１、８０２，８０３，８０４，８０５，８０６，８０７を連結し標準ポリスチレン樹脂の検量線を用い分子量分布を測定し得る。
【０１０９】
本発明において用いられるトナーがコア／シェル構造を有する場合、その製造方法としては、外殻樹脂で低軟化点物質を内包化せしめるため外殻樹脂の他に更に極性樹脂を添加せしめることが特に好ましい。本発明に用いられる極性樹脂としては、スチレンと（メタ）アクリル酸の共重合体，マレイン酸共重合体，飽和ポリエステル樹脂，エポキシ樹脂が好ましく用いられる。該極性樹脂は、シェル樹脂又は単量体と反応しうる不飽和基を分子中に含まないものが特に好ましい。仮に不飽和慕を有する極性樹脂を含む場合においてはシェル樹脂層を形成する単量体と架橋反応が起き、特に、フルカラー用トナーとしては、極めて高分子量になり四色トナーの混色には不利となり好ましくない。
【０１１０】
また、本発明においては、外殻構造を有するトナーの表面にさらに重ねて重合法により最外殻樹脂層を設けても良い。
【０１１１】
上述の最外殻樹脂層のガラス転移温度は、敵ブロッキング機のさらなる向上のため外殻樹脂層のガラス転移温度以上に設計されること、さらに定着性を損なわない程度に架橋されていることが好ましい。また、該外殻樹脂層には帯電性向上のため極性樹脂や荷電制御剤が含有されていることが好ましい。
【０１１２】
本発明に燭いられるトナーに外添剤として微粉末を処理する場合は、ヘンジェルミキサー等の混合機を使用して行うことができる。このようにして得られたトナーは本発明のキャリア粒子と混合されて２成分現像剤とされる。上述の２成分現像剤を形成する揚含、現像プロセスにも依存するが典型的には現像剤中のトナーの割合が１〜２０質量％、より好ましくは１〜１０質量％の範囲であることが好適である、またかかる２成分現像剤の摩擦帯電盤としては５〜６００ｍｃ／ｋｇの範囲であることが好適であり、最も好ましくは５〜６０ｍｃ／ｋｇである。なお本発明で使踊した摩擦帯電量の測定条件については後述する。
【０１１３】
潜像担持体の帯電部材に、磁性粒子で構成された磁気ブラシを用いる場合、前述したように該磁性粒子の比抵抗は１×１０５〜１×１０８Ωｃｍであることが必要であるが、これは本発明の磁性キャリアの比抵抗に比較してかなり低抵抗であり、該磁性粒子の磁場１キロエルステッドにおける磁化の強さが十分高くない場合、以上のような原理で該磁性粒子がキャリア付着してしまう。このため、帯電磁気ブラシに用いる磁性粒子は少なくとも磁性キャリアより高い必要があり、１キロエルステッドにおける磁化の強さが２００ｅｍｕ／ｃｍ３以上であることが好ましい。
【０１１４】
本発明のように、現像剤に比較的低磁気力の磁性キャリアを用いる場合、現像剤担持体の回転と潜像担持体の回転が互いにカウンター方向である現像方式を好ましく用いることができる。この方式では、現像剤担持体の回転と潜像担持体の回転が互いに１頂方向である現像方式に比較して、同じプロセススピードでは、潜像担持体の一部分に対して接する現像剤磁気ブラシの量、すなわちトナーの絶対量が増えるため、高画像濃度でドット抜けのない高品位画像が期待できる。
【０１１５】
磁気力の高い磁性キャリアでは、現像剤担持体の回転と潜像担持体の回転が互いにカウンター方向である現像方式を用いて、本発明のごとき接触二成分系ＡＣ現像を行う場合、現像剤担持体の回転と潜像担持体の回転が互いに順方向である現像方式に比較して、剛直な現像剤磁気ブラシにより画像にスジ目があらわれるいわゆるスキャベンジングが起こりやすくなる。これは、現像剤磁気ブラシが潜像及び潜像に乗ったトナーに、より衝撃力が強く接するためである。しかし、本発明のような比較的低磁気力の磁性キャリアの場合は、現像剤磁気ブラシが比較的ソフトに潜像担持体及びトナー画像に接するため、スキャベンジングが起こりにくい。
【０１１６】
本発明の画像形成方法における接触二成分系ＡＣ現像方式で、現像剤磁気ブラシに印加する交番電界は５００Ｈｚ〜５０００Ｈｚであることが好適である。印加する交番電界が５００Ｈｚ未満である場合、いかに本発明のごとき実質的に高抵抗の磁性キャリアであっても、磁性キャリアを通じて電荷が潜像担持体に注入されてしまい、キャリア付着してしまう場合があった。また、印加する交番電界が５０００Ｈｚを超える場合、電界に対してトナーが追随できず画質低下を招きやすい。
【０１１７】
印加する交番電界としては、従来の正弦波、三角波あるいは矩形波を用いることができるが、波形を適切に制御した交番電界を用いることもできる。例えば、潜像担持体から現像剤担持体にトナーを向かわせる第１電圧と現像剤担持体から潜像担持体にトナーを向かわせる第２電圧と、該第１電圧と第２電圧の間の第３電圧で波形のパターンを形成させるような交番電界を用いることができるが、このような場合も、その波形の繰り返しパターン１周期に対して周波数が本発明における交番電界の周波数の範囲、すなわち５００Ｈｚ〜５０００Ｈｚであることが好適である。
【０１１８】
ところで、本発明の画像形成方法に、クリーナーレスプロセスを組み合わせることが可能であるが、前述したように、接触帯電部材に磁気ブラシローラを用いて、これにクリーナーレスプロセスを組み合わせた場合、磁気ブラシ中にトナーが混入したとき、その帯電特性が変化してしまうという問題点がある。
【０１１９】
このような問題を避けるため、本発明の画像形成方法にクリーナーレスプロセスを組み合わせる場合には、転写効率が９５％以上であるトナーが必須であり、より好ましくは９８％以上であるトナーを用いるのが良い。このような観点から、本発明ではトナーとして個数平均粒径が１〜１０μｍであり、３５％以下の個数分布の変動係数を有することトナーを用いることが好ましく、さらに好ましくはトナーの形状係数ＳＦ−１が１００〜１３０の範囲であり、かつ、全体又は一部が重合法により形成されており、かつ残存モノマーの含有量が１０００ｐｐｍ以下であるトナーが好ましい。
【０１２０】
転写効率は、ベタ黒画像を現像させたのち紙上に転写させ、その単位面積当りの転写されたトナー重量（Ｔ１）と、転写されずに潜像担持体上に残ったトナー重量（Ｔ２）を測定し、下記の式
転写効率（％）＝１００×Ｔ１／（Ｔ１＋Ｔ２）
により計算することにより算出した。
【０１２１】
また、本発明の画像形成方法においては現像剤担持体は、その表面形状が
０．２μｍ≦中心線平均粗さ（Ｒａ）≦５．０μｍ
１０μｍ≦凹凸の平均間隔（Ｓｍ）≦８０μｍ
０．０５≦Ｒａ／Ｓｍ≦０．５
上記条件を満足することが好ましい。
【０１２２】
Ｒａ及びＳｍとは、ＪＩＳ−Ｂ０６０１及びＩＳ０４６８に記載される中心線平均粗さ及び凹凸の平均間隔を規定する値で次式により求められる。
【０１２３】
【数２】
2004226452.tif 000004
【０１２４】
【数３】
2004226452.tif 000005
【０１２５】
Ｒａが０．２μｍより小さいと、現像剤の搬送性が不十分なため耐久による画像むらや画像の濃度むらが発生しやすくなる。Ｒａが５μｍを超えると、現像剤の搬送性には優れるものの、プレード等の現像剤搬送量規制部における規制力が大きくなりすぎるために外部添加剤が摺擦による劣化を受けて耐久時の画質が低下する。
【０１２６】
Ｓｍが８０μｍより大きくなると、現像剤担持体上への現像剤が保持されにくくなるために画像濃度が低くなってしまう。このＳｍの与える原因について詳細は不明であるが、現像剤担持体の搬送量規制部等で現像剤担持体との滑りが起こっていることから、凹凸の間隔が広くなりすぎると現像剤が密にパッキングされた塊として作用し、その力が現像剤担持体一現像剤間の保持力を上回ると考えられる。Ｓｍが１０μｍ未満であると、担持体表面の凹凸の多くが現像剤平均粒径より小さくなるため、凹部に入り込む現像剤の粒度選択性が生じ、現像剤微粉成分による融着が発生しやすくなる。また製造的にも困難である。
【０１２７】
さらに上記の観点より現像剤担持体上の凸部の高さと凹凸の間隔から求められる凸・凹の傾斜（≒ｆ（Ｒａ／Ｓｍ））が本発明の場合重要な原因となる。本発明では
０．０５≦Ｒａ／Ｓｍ≦０．５
であることが好ましく、より好ましくは０．０７以上０．３以下である。
Ｒａ／Ｓｍが０．０５未満であると、現像剤の現像剤担持体上への保持力が弱いため現像剤担持体へ現像剤が保持されにくくなるので現像剤規制部で搬送量が制御されず、結果として画像むらが生じる。Ｒａ／Ｓｍが０．５を超えると、現像剤担持体表面の凹部に入った現像剤が他の現像剤と循環しにくくなるため現像剤融着が発生する。
【０１２８】
現像剤担持体の長さ方向にさらに溝（いわゆるローレット）を数本加工せしめることで、さらに流動性に優れた現像剤をも現像剤担持体に均一にコーティングすることが容易になった。
【０１２９】
本発明におけるＲａ及びＳｍの測定は、接触式表面粗さ測定器ＳＥ−３３００（小坂研究所社製）を用い、ＪＩＳ−Ｂ０６０１に準拠して行った。
【０１３０】
本発明の所定の表面粗さを有する現像剤担持体を製造する方法としては、例えば不定形・定形粒子を砥粒として用いたサンドブラスト法、スリーブ円周方向に凹凸を形成するためにサンドペーパーでスリーブ面を軸方向に擦るサンドペーパー法、化学処理による方法、弾性樹脂でコート後樹脂凸部を形成する方法等を用いることができる。
【０１３１】
以下に、本発明で使用するトナー粒径測定の具体例を示す。純水１００〜１５０ｍｌに界面活性剤（アルキルベンゼンスルホン酸塩）を０．１〜５ｍｌ添加し、これに測定試料を２〜２０ｍｇ添加する。試料を懸濁した電解液を超音波分散器で１〜３分間分散処理して、レーザースキャン粒度分布アナライザーＣＩＳ−１００（ＧＡＬＡＩ社製）を用いて粒度分布等を測定する。本発明では０．５μｍ〜６０μｍの粒子を測定して、この条件で測定した個数平均粒径、標準偏差をコンピュータ処理により求め、更に個数分布の変動係数を計算によりを求める。
【０１３２】
本発明に用いられるトナー中の残存モノマーの定量方法については、トナー０．２ｇをＴＨＦ４ｍｌに溶解し、ガスクロマトグラフィーにて以下の条件で内部標準法により測定した。
【０１３３】
2004226452.tif 000006
【０１３４】
本発明で用いられるトナーの摩擦帯電量の測定方法を記載する。ポリビンにトナーとキャリアをトナー濃度が５質量％となるように混合し、ヤヨイ式振とう機で１２０秒間混合する。この混合粉体（現像剤）を底部に６３５メッシュの導電性スクリーンを装着した金属製の容器にいれ、吸引機で吸引し、エレクトロメーターに表示された値と容器内の重量変化から摩擦帯電量を求める。この際、吸引圧を２５０ｍｍＨｇとする。この方法によって、トナーの摩擦帯電量Ｑを下記式を用いて算出する。
Ｑ（ｍＣ／ｋｇ）＝Ｑ’／（Ｗ１−Ｗ２）
（式中Ｗ１は吸引前の重量でありＷ２は吸引後の重量であり、Ｑ’はエレクトロメーターに表示された値である。）
【０１３５】
なお、本発明で用いた静電潜像担持体の表面抵抗の測定方法について述べる。
【０１３６】
潜像担持体表面に、有効電極長さ２ｃｍで、電極間距離１２０μｍのくし型電極を金蒸着し、抵抗測定装置（ヒューレットパッカード社製４１４０ＢｐＡＭＡＴＥＲ）にて１００Ｖの電圧を印加させて測定する。
【０１３７】
【実施例】
以下に本発明を実施例をもって具体的に説明するが、本発明は実施例によって制限されるものではない。
【０１３８】
［実施例］
＜磁性キャリア製造例＞
（磁性キャリアＡ）
フェノール                                                    １０質量部
ホルムアルデヒド溶液                                            ６質量部
（ホルムアルデヒド４０％、メタノール１０％、水５０％）
親油化処理したバリウムフェライト                            １００質量部
上記材料と、２８％アンモニア水、水をフラスコに入れ、撹拌、混合しながら４０分間で８５℃まで昇温・保持し、３時間反応・硬化させた。その後、３０℃まで冷却し、さらに水を添加した後、上澄み液を除去し、沈殿物を水洗し、風乾した。次いで、これを減圧下（５ｍｍＨｇ以下）で１８０℃で乾燥して、球状のキャリアコア粒子（ａ）を得た。
【０１３９】
次いで上記で得られたキャリアコア粒子（ａ）１００質量部、フェノール０．５質量部、ホルマリン溶液０．７５部、親液化処理α−Ｆ２Ｏ３  ２質量部、２８質量％のアンモニア水０．２質量部、及び水５０質量部をフラスコにいれ、撹拌、混合しながら４０分間で８５℃まで昇温、保持し、３時間反応・硬化させた。その後、３０℃まで冷却し、５０質量部の水を添加した後、上澄み液を除去し、水洗し、風乾した。次いで減圧下（５ｍｍＨｇ以下）に１７０℃で乾燥して、表面をフェノール樹脂でコートしたキャリア：コア粒子（ｂ）を得た。また、このキャリアコア粒子の切断面をＦＥ−ＳＥＭ観察したところ、粒子表面近傍に樹脂とα−Ｆｅ２Ｏ３からなるコート層が形成されていることが半竈明した。
【０１４０】
上記で用いたバリウムフェライト粉（個数平均粒径０．２５μｍ）及びα−Ｆｅ２Ｏ３（個数平均粒径０．６０μｍ）はそれぞれ、０．５質量％のシラン系カップリング剤［３−（２−アミノエチルアミノプロピル）ジメトキシシラン］を加え、容器内で１００℃以上で、高速混合撹拌して金属酸化物粒子の親油化処理を行った。
【０１４１】
更に、上記で得られたキャリアコア粒子（ｂ）の表面に、以下の方法で熱硬化性のシリコーン樹脂をコートした。キャリアコア粒子（ｂ）の表面のコート樹脂量が０．５質量％になるように、トルエンを溶媒として１０質量％のキャリアコード溶液を作製した。次にキャリアコア粒子（ｂ）に剪断応力を連続して加えながらコート溶液を滴下した後、溶媒を揮発させて、キャリアコア表面へのコートを行った。このコート磁性キャリア粒子を１６０℃で２時間熱処理した後、放冷する。次に凝集したキャリアを解砕し、更に２００メッシュの篩で分級して、磁性キャリア（Ａ）を得た。
【０１４２】
得られた磁性キャリア粒子の個数平均粒径は３６．３μｍであった。また、キャリアの切断面をＦＥ−ＳＥＭ観察したところ、粒子表面近傍に樹脂とα−Ｆｅ２Ｏ３からなるコート層とさらにその上にシリコーン樹脂層が形成されていることが判明した。
【０１４３】
得られた磁性キャリア粒子（Ａ）を１０キロエルステッドの磁場中で磁化したのち、磁気特性を測定した。１０キロエルステッドにおける飽和磁化は１７５ｅｍｕ／ｃｍ３であり、残留磁化は１１０ｅｍｕ／ｃｍ３、保持力２６５０エルステッドであった。磁性キャリア粒子の真比重は３．７ｇ／ｃｍ３であった。磁性キャリア粒子の比抵抗は、２５Ｖ印加時には３．６×１０１６Ω・ｃｍ，１００Ｖ印加時には７．５×１０１５Ω・ｃｍ，５００Ｖ印加時には９．２×１０１４Ω・ｃｍであった。
【０１４４】
（磁性キャリアＢ）
フェノール                                                    １０質量部
ホルムアルデヒド溶液                                            ６質量部
（ホルムアルデヒド４０％、メタノール１０％、水５０％）
親油化処理したストロンチウムフェライト                      １００質量部
上記材料と、２８％アンモニア水、水をフラスコに入れ、撹拌、混合しながら４０分間で８５℃まで昇温・保持し、３時間反応・硬化させた。その後、３０℃まで冷却し、さらに水を添加した後、上澄み液を除去し、沈殿物を水洗し、風乾した。次いで、これを減圧下（５ｍｍＨｇ以下）で１８０℃で乾燥して、球状のキャリアコア粒子（ｃ）を得た。
【０１４５】
次いで上記で得られたキャリアコア粒子（ｃ）１００質量部、フェノール０．５質量部、ホルマリン溶液０．７５部、親油化処理α−Ｆｅ２Ｏ３１．５質量部、２８質量％のアンモニア水０．２質量部、及び水５０質量部をフラスコにいれ、撹拌、混合しながら４０分間で８５℃まで昇温、保持し、３時間反応・硬化させた、その後、３０℃まで冷却し、５０質量部の水を添加した後、上澄み液を除去し、水洗し、風乾した。次いで減圧下（５ｍｍＨｇ以下）に１７０℃で乾燥して、表面をフェノール樹脂でコートしたキャリアコア粒子（ｄ）を得た。
【０１４６】
キャリアコア粒粒子の切断面をＦＥ−ＳＥＭ観察したところ、粒子表面近傍に樹脂とα−Ｆｅ２Ｏ３からなるコート層が形成されていることが判明した。
【０１４７】
尚、上記で用いたストロンチウムフェライト粉（個数平均粒径０．２５μｍ）及びα−Ｆｅ２Ｏ３（個数平均粒径０．６０μｍ）はそれぞれ、１０質量％のシラン系カップリング剤［３−（２−アミノエチノレアミノプロピル）ジメトキシシラン］を加え、容器内で１００℃以上で、高速混合撹拌して金属酸化物粒子の親油化処理を行ったものである。
【０１４８】
次に、上記で得られたキャリアコア粒子（ｄ）の表面に、以下の方法で熱硬化性のシリコーン樹脂をコートした。キャリアコア粒子（ｄ）の表面のコート樹脂量が０．５質量％になるように、シリコーン樹脂を秤取した。次にシラン系カップリング剤として３一アミノプロピルトリメトキシシランを上述のシリコーン樹脂固形分量の３質量％となるように秤取して添加した。次にトルエンを溶媒としてシリコーン樹脂溶液の樹脂固形分濃度が１０質量％になるように希釈してキャリアコード溶液を作製した。
【０１４９】
次にキャリアコア粒子（ｄ）に剪断応力を連続して加えながら上記のコート溶液を滴下した後、溶媒を揮発させて、キャリアコア表面へのコートを行った。このコート磁性キャリア粒子を１６０℃で２時間熱処理した後、放冷する。次に凝集したキャリアを解砕し、更に２００メッシュの篩で分級して、磁性キャリア（Ｂ）を得た。得られた磁性キャリア粒子の個数平均粒径は３７．５μｍであった。また、キャリアの切断面をＦＥ−ＳＥＭ観察したところ、粒子表面近傍に樹脂とα−Ｆｅ２Ｏ３からなるコート層とさらにその上にシリコーン樹脂層が形成されていることが判跳した。
【０１５０】
得られた磁性キャリア粒子（Ｂ）を１０キロエルステッドの磁場中で磁化したのち、磁気特性を測定した。１０キロエルステッドにおける飽和磁化は１５０ｅｍｕ／ｃｍ３であり、残留磁化は９０ｅｍｕ／ｃｍ３、保持力２２００エルステッドであった。磁性キャリア粒子の奥比重は３．６５ｇ／ｃｍ３であった。磁性キャリア粒子の比抵抗は、２５Ｖ印加時には２．９×１０１６Ω・ｃｍ，１００Ｖ印加時には８．３×１０１５Ω・ｃｍ，５００Ｖ印加時には３．１×１０１５Ω・ｃｍであった。
【０１５１】
（磁性キャリアＣ）
フェノール                                                      ７質量部
ホルマリン溶液                                            １０．５質量部
（ホルムアルデヒド４０％、メタノール１０％、水５０％）
親油化処理したバリウムフェライト粉                            ７３質量部
親油化処理したα−Ｆｅ２Ｏ３                                    １５質量部
上記材料と塩基性触媒として２８質量％アンモニア水２質量部、および水１５質量部をフラスコに入れ、撹拌、混合しながら４０分間で８５℃まで昇温・保持し、３時間反応・硬化させた。その後、３０℃まで冷却し、１００質量部の水を添加した後、上澄み液を除去し、沈殿物を水洗し、風乾した。次いで、これを減圧下（５ｍｍＨｇ以下）に７０℃で乾燥して、バリウムフェライトとα−Ｆｅ２Ｏ３とをフェノール樹脂をバインダーとして結合した球状のキャリアコア（ｅ）を得た。
【０１５２】
次いで上紀で得られたキャリアコア粒子（ｅ）１００質量部、フェノール０．５質量部、ホルマリン溶液０．７５部、親油化処理α−Ｆｅ２Ｏ３１．５質量部、２８質量％のアンモニア水０．２質量部、及び水５０質量部をフラスコにいれ、撹拌、混合しながら４０分間で８５℃まで昇温、保持し、３時間反応・硬化させた。その後、３０℃まで冷却し、５０質量部の水を添加した後、上澄み液を除去し、水洗し、風乾した。次いで減圧下（５ｍｍＨｇ以下）に１７０℃で乾燥して、．表面をフェノール樹脂でコートしたキャリアコア粒子（ｆ）を得た。また、キャリアの切断面をＦｅ−ＳＥＭ観察したところ、粒子表面近傍に樹脂とα−Ｆｅ２Ｏ３からなるコート層が形成されていることが判明した。
【０１５３】
尚、上記で用いたバリウムフェライト粉（個数平均粒径０．２５μｍ）及びα−Ｆｅ２Ｏ３（個数平均粒径０．６０μｍ）はそれぞれ、２．０質量％のチタン系カップリング剤（イソプロピルトリトデシルベンセンスルホニルチタネート）を加え、容器内で１００℃以上で、高速混合撹拌して金属酸化物粒子の親油化処理を行ったものである。
【０１５４】
次に、上記で得られたキャリアコア粒子（ｆ）の表面に、以下の方法で熱硬化性のシリコーン樹脂をコートした、まず、キャリアコア粒子（ｆ）の表面のコート樹脂量が０．５質量％になるように、シリコーン樹脂を秤取し、次にシラン系カップリング剤としてｎ−プロピルトリメトキシシランを上述のシリコーン樹脂固形分量の３質量％となるように秤取して添加した。次にトルエンを溶媒としてシリコーン樹脂溶液の樹脂固形分濃度が１０質量％になるように希釈してキャリアコード溶液を作製した。
【０１５５】
次にキャリアコア粒子（ｆ）に勢断応力を連続して加えながら上記のコート溶液を滴下した後、溶媒を揮発させて、キャリアコア表面へのコートを行った。このコート磁性キャリア粒子を１６０℃で２時間熱処理した後、放冷する。次に凝集したキャリアを解砕し、更に２００メッシュの篩で分級して、磁性キャリア（Ｃ）を得た。得られた磁性キャリア粒子の個数平均粒径は４２．６μｍであった。キャリアの切断面をＦＥ−ＳＥＭ観察したところ、粒子表面近傍に樹脂とα−Ｆｅ２Ｏ３からなるコート層とさらにその上にシリコーン樹脂層が形成されていることが判明した。
【０１５６】
得られた磁性キャリア粒子（Ｃ）を１０キロエルステッドの磁場中で磁化したのち、磁気特性を測定した。１０キロエルステッドにおける飽和磁化は１４０ｅｍｕ／ｃｍ３であり、残留磁化は８５ｅｍｕ／ｃｍ３、保持力２１００エルステッドであった。磁性キャリア粒子の輿比重は３．６３ｇ／ｃｍ３であった。磁性キャリア粒子の比抵抗は、２５Ｖ印加時には７９×１０１５Ω・ｃｍ，１００Ｖ印加時には６．５×１０１５Ω・ｃｍ，５００Ｖ印加時には３．１×１０１５Ω・ｃｍであった。
【０１５７】
（磁性キャリアＤ）
フェノール                                                    １０質量部
ホルムアルデヒド溶液                                            ６質量部
（ホルムアルデヒド４０％、メタノール１０％、水５０％）
親油化処理したマグネタイト                                  １００質量部
上記材料と、２８％アンモニア水、水をフラスコに入れ、撹拌、混合しながら４０分間で８５℃まで昇温・保持し、３時間反応・硬化させた。その後、３０℃まで冷却し、さらに水を添加した後、上澄み液を除去し、沈殿物を水洗し、風乾した。次いで、これを減圧下（５ｍｍＨｇ以下）で１８０℃で乾燥して、球状のキャリアコア粒子（ｇ）を得た。
【０１５８】
上記で用いたマグネタイト粉（個数平均粒径０．２４μｍ）１．０質量％のシラン系カップリング剤［３−（２−アミノエチルアミノプロピル）ジメトキシシラン］を加え、容器内で１００℃以上で、高速混合撹拌して親油化処理を行った。
【０１５９】
更に、上記で得られたキャリアコア粒子（ｇ）の表面に、キャリアＡと同様の方法で熱硬化性のシリコーン樹脂をコートして、磁性キャリア（Ｄ）を得た。キャリアの切断面をＦＥ−ＳＥＭ観察したところ、バインダー樹脂とマグネタイトからなるコア粒子の表面にシリコーン樹脂層が形成されていることが判明した。
【０１６０】
得られた磁性キャリア粒子の個数平均粒径は３５．８μｍであった。得られた磁性キャリア粒子（Ｄ）の磁気特性を測定した。１０キロエルステッドにおける飽和磁化は２１０ｅｍｕ／ｃｍ３であり、残留磁化は２０ｅｍｕ／ｃｍ３、保持力は０エルステッドであった。磁性キャリア粒子の真比重は３．６５ｇ／ｃｍ３であった。磁性キャリア粒子の比抵抗は、２５Ｖ印加時には２．１×１０９Ω・ｃｍ，１００Ｖ印加時には７．５×１０８Ω・ｃｍ，５００Ｖ印加時には３４×１０７Ω・ｃｍであった。
【０１６１】
（磁性キャリアＥ）
Ｆｅ２Ｏ３                                                  ２６．４質量部
ＣｕＯ                                                    １２．０質量部
ＺｎＯ                                                    ５２．７質量部
になるように秤量し、ボールミルを用いて混合を行った。
【０１６２】
これを仮焼した後、ボールミルを用いて混合を行い、さらにスプレードライヤーにより造粒を行った。これを焼結し、さらに分級してキャリアコア粒子を得た。このキャリアコアに、スチレン−メタクリル酸２−エチルヘキシル共重合体（共重合比：５０／５０）をコート量０．５質量％になるようトルエンを溶媒として流動床式塗布装置スピラコーター（岡田精工社製）を用いてコートを行い、１５０℃で１時間流動床中で乾燥した後、解砕し、さらに２００メッシュの箭いがけによる分級を行って磁性キャリア（Ｅ）を得た。得られたキャリア粒子の粒径は、４５．１μｍであった。得られた磁性キャリア粒子（Ｅ）の磁性特性を測定した。１０キロエルステッドにおける飽和磁化は２８０ｅｍｕ／ｃｍ３であり、残留磁化は０ｅｍｕ／ｃｍ３、保持力は０エルステッドであった。磁性キャリア粒子の真比重は４．８８ｇ／ｃｍ３であった。磁性キャリア粒子の比抵抗は、２５Ｖ印加時には７．１×１０１２Ω・ｃｍ，１００Ｖ印加時には５．０×１０１０Ω・ｃｍ，５００Ｖ印加時には３４×１０９Ω・ｃｍであった。
【０１６３】
［トナー製造例］
（重合トナーの製造例Ａ）
イオン交換水７１０ｇに、０．１Ｍ−Ｎａ３ＰＯ４水溶液４５０ｇを投入し、６０℃に加温した後、ＴＫ式ホモミキサー（特殊機化工業製）を用いて、１２０００ｒｐｍにて撹拌した。これに１．０Ｍ−ＣａＣｌ２水溶液６８ｇを徐々に添加し、Ｃａ３（ＰＯ４）２を含む水系媒体を得た。
【０１６４】
一方、
2004226452.tif 000007
上記処方を６０℃に加温し、ＴＫ式ホモミキサー（特殊機化工業製）を用いて、１２０００ｒｐｍにて均一に溶解、分散した。これに、重合開始剤２，２’−アソビス（２，４−ジメチルバレロニトリル）１０ｇを溶解し、重合性単量体組成物を調製した。
【０１６５】
前記、水系媒体中に上記重合性単量体組成物を投入し、６０℃、Ｎ２雰囲気下において、ＴＫ式ホモミキサーにて１００００ｒｐｍで１０分間撹拌し、重合性単量体組成物を造粒した。その後、パドル撹拌翼で撹拌しつつ、８０℃に昇温し、１０時間反応させた。
【０１６６】
重合反応終了後、減圧下で残存モノマーを留去し、冷却後、塩酸を加え、リン酸カルシウムを溶解させた後、ろ過、水洗、乾燥をして、シアン着色懸濁粒子を得た。
【０１６７】
得られた着色粒子は個数平均粒径（Ｄ１）が５．２μｍであり、変動径数が１９％であった。
【０１６８】
得られた着色粒子１００質量部に対して、ＢＥＴ法による比表面積が、２００ｍ２／ｇである疎水性シリカを１．５質量部外添し、懸濁重合トナーＡを得た。このシアントナーの個数平均粒径及び変動係数は実質的に外添前と同等であった。また、得られたトナーの形状係数ＳＦ−１は１１２であり、残存モノマー量は４２０ｐｐｍであった。
【０１６９】
（重合トナーの製造例Ｂ）
イオン交換水７１０ｇに、０．１Ｍ−Ｎａ３ＰＯ４水溶液４５０ｇを投入し、６０℃に加温した後、ＴＫ式ホモミキサー（特殊機化工業製）を用いて、１２０００ｒｐｍにて撹拌した。これに１．０Ｍ−ＣａＣｌ２水溶液６８ｇを徐々に添加し、Ｃａ３（ＰＯ４）２を含む水系媒体を得た。
【０１７０】
一方、
2004226452.tif 000008
上記処方を６０℃に加温し、ＴＫ式ホモミキサー（特殊機化工業製）を用いて、１２０００ｒｐｍにて均一に溶解、分散した。これに、重合開始剤２，２１−アゾビス（２，４−ジメチルバレロニトリル）１０ｇを溶解し、重合性単量体組成物を調製した。
【０１７１】
前記、水系媒体中に上記重合性単量体組成物を投入し、６０℃、Ｎ２雰囲気下において、ＴＫ式ホモミキサーにて１００００ｒｐｍで１０分間撹拌し、重合性単量体組成物を造粒した。その後、パドル撹拌翼で撹拌しつつ、８０℃に昇温し、１０時間反応させた。重合反応終了後、製造例Ａと同一条件の減圧下で残存モノマーを留去し、冷却後、塩酸を加えリン酸カルシウムを溶解させた後、ろ過、水洗、乾燥をして、シアン着色懸濁粒子を得た。得られた着色粒子は個数平均粒径（Ｄ１）が５．１μｍであり、変動係数１７％であった。得られた着色粒子１００質量部に対して、ＢＥＴ法による比表面積が、２００ｍ２／ｇである疎水化処理酸化チタンを２．０質量部外添し、懸濁重合トナーＢを得た。このシアントナーの個数平均粒径及び変動係数は実質的に外添前と同等であった。得られたトナー得られたトナーの形状係数ＳＦ−１は１０８であり、残存モノマー量は４４０ｐｐｍであった。
【０１７２】
［重合トナーの製造例Ｃ］
イオン交換水７１０ｇに、０．１Ｍ−Ｎａ３ＰＯ４水溶液４５０ｇを投入し、６０℃に加温した後、ＴＫ式ホモミキサー（特殊機化工業製）を用いて、１２０００ｒｐｍにて撹拌した。これに１．０Ｍ−ＣａＣｌ２水溶液６８ｇを徐々に添加し、Ｃａ３（ＰＯ４）２を含む水系媒体を得た。
【０１７３】
一方、
2004226452.tif 000009
上記処方を６０℃に加温し、ＴＫ式ホモミキサー（特殊機化工業製）を用いて、１２０００ｐｐｍにて均一に溶解、分散した。これに、重合開始剤２，２’−アゾビス（２，４−ジメチルバレロニトリル）１０ｇを溶解し、重合性単量体組成物を調製した。
【０１７４】
前記、水系媒体中に上記重合性単量体組成物を投入し、６０℃、Ｎ２雰囲気下において、ＴＫ式ホモミキサーにて１００００ｐｐｍで１０分間撹拌し、重合性単量体組成物を造粒した。その後、パドル撹拌翼で撹拌しつつ、６０℃に昇温し、６時間反応させた。重合反応終了後、冷却し、塩酸を加えリン酸カルシウムを溶解させた後、ろ過、水洗、乾燥をして、シアン着色懸濁粒子を得た。得られた着色粒子は重量平均径（Ｄ４）約６．４μｍ、個数平均粒径（Ｄ１）が５．０μｍであり、個数分布の変動係数は４１％であった。
【０１７５】
得られた着色粒子１００質量部に対して、ＢＥＴ法による比表面積が、２００ｍ２／ｇである疎水化処理酸化チタンを１．５質量部外添し、懸濁重合トナーＣを得た。このシアントナーの個数平均粒径及び変動係数は実質的に外添前と同等であった。得られたトナーの形状係数ＳＦ−１は１１５であり、残属モノマー量は１７００ｐｐｍであった。
【０１７６】
［粉砕トナーの製造例Ｄ］
四つ口フラスコに、窒素置換した水１８０質量部とポリビニルアルコールの０．２質量％水溶液２０質量部を投入したのちに、スチレン７７質量部、アクリル酸−ｎ−ブチル２２質量部ベンゾイルパーオキサイド１．４質量部、ジビニルベンゼン０．２質量部を加え、撹拌し懸濁液とした。この後、フラスコ内を窒素で置換した後に、８０℃に昇温し同温度に１０時間保持し重合反応を行った。
【０１７７】
該重合体を水洗した後に、温度を６５℃に保ちつつ減圧環境にて乾燥し樹脂を得た。該樹脂を８８質量％、合金属アゾ染料を２質量％、カーボンブラック７質量％、低分子量ポリプロピレン３質量％を固定槽式乾式混合機に上り混合し、ベント口を吸引ポンプに接続し吸引しつつ、二軸押し出し機にて溶融混練を行った。
【０１７８】
この溶融混練物を、ハンマーミルにて粗砕し１ｍｍメッシュパスのトナー組成物の粗砕物をえた。さらに、この粗砕物を機械式粉砕機により、体積平均径２０〜３０μｍまで粉砕を行った後に、旋回流中の粒子間衝突を利用したジェットミルにて粉砕を行った後、多段割分級機により、分級を行い黒色の着色粒子を得た。得られた粒子は個数平均粒径６．１μｍ、変動係数は２８．２％であった。
【０１７９】
このトナー組成物１００質量部に対して、疎水化処理した酸化チタン（ＢＥＴ比表面積２５０ｍ２／ｇ）１．５質量部外添し、粉砕トナーＤを得た。このシアントナーの個数平均粒径及び変動係数は実質的に外添前と同等であった。尚、トナー形状係数を測定したところ、ＳＦ−１は１２４であり、残存モノマー量は５１０ｐｐｍであった。
【０１８０】
2004226452.tif 000010
以上のコート樹脂溶液の各処方をガラスビーズをいれたペイントシェイカーで２時問分散させ、コート樹脂溶液を作製した。これを上記のコア粒子に、前述したスピラゴータを用いてコートし、１５０℃で１時間乾燥させた。得られた接触帯電磁性ブラシ用磁性粒子の比抵抗は８．９×１０６Ωｃｍ、個数平均粒径は４０．１μｍであった。１キロエルステッドにおける磁化の強さ（σ１０００）＝２５０．３ｅｍｕ／ｃｍ３であった（磁性粒子の真比重は５．０２ｇ／ｃｍ３）。
【０１８１】
ここで用いた接触帯電磁性ブラシ用磁性粒子とそのコア粒子の比抵抗と個数平均粒径は、前述した現像剤用磁性キャリアの該特性の測定方法によった。
【０１８２】
（実施例１）
上述のようにして製造した磁性キャリアＡと重合トナーＡとをトナー濃度が８％となるように混合して現像剤を調製した。この現像剤をキヤノン製フルカラーレーザー複写機ＣＬＣ−５００改造機を用いて画像出しを行った。この現像部周辺の模式図を図１に示し、これをもって説明する。
【０１８３】
キヤノン製フルカラーレーザー複写機現像器の現像剤担持体（現像スリーブ）１と現像剤規制部材（磁性ブレード）８との距離Ａを６００μｍ、現像スリーブ１と静電潜像担持体（感光ドラム）２との距離Ｂを４００μｍとした。このときの現像ニップＣは５ｍｍであった。
【０１８４】
なお、現像スリーブは、ＣＬＣ−５００の現像器内で用いられている現像スリーブ（材質：ＳＵＳ、日立金属社製、２５φ）の表面をニューマブラスター（不二製作所製）を用いてサンドブラストし、Ｒａ＝２．１μｍ，Ｓｍ＝２９．６μｍのブラストスリーブ（Ｒａ／Ｓｍ＝０．０７）としたものを用いた。
【０１８５】
また、現像スリーブ１と感光ドラム２との周速比は２．２：１で進行方向が図１に示す通りお互いにカウンター方向であり、現像スリーブ１の現像極Ｓ１の磁場が１キロエルステッド、さらに現像条件は、交番電界は図２に示したような波形をもつ１８００Ｖで周波数３０００Ｈｚのものを用い、現像バイアスは−４８０Ｖとなるように設定した。さらに、トナー現像コントラスト（Ｖｃｏｎｔ）３５０Ｖ、カブリ取り電圧（Ｖｂａｃｋ）８０Ｖとした。
【０１８６】
接触帯電部材３に印加する電圧としては、−５６０ＶのＤＣバイアスを用いた。
【０１８７】
なお、感光ドラムとしてはアルミニウム製のφ８０のドラム上に以下の機能層を５層もったＯＰＣ感光体を用いた。
【０１８８】
アルミ基層側から順に第１層は下引き層、第２層は正電荷注入防止層、第３層は電荷発生層、第４層は電荷輸送層であり、第５層が電荷注入層である。この電荷注入層は光硬化性のアクリル樹脂にＳｎＯ２超微粒子、さらに接触帯電部材と感光体との接触時間を増加させて、均一な帯電を行うために４フッ化エチレン樹脂粒子を分散したものである。具体的には、アンチモンをドーピングし、低抵抗化した樺径約０．０３μｍのＳｎＯ２粒子を樹脂に対して７０質量％、さらに粒径０．２５μｍの４フッ化エチレン樹脂粒子を２０質量％、分散剤を１．２質量％分散したものである。この感光ドラムの表面抵抗は１×１０１２Ωであった。
【０１８９】
上記の現像条件で画像出しを行った。この結果、細線再現性に非常に優れ、ベタ画像の濃度が高い優れた画像が得られた。さらに、キャリア付着による画像部、非画像部の画像の乱れやトナーカブリは認められなかった。
【０１９０】
なお、ベタ黒画像を感光ドラムから紙上に転写する際のトナー転写効率を測定すると、９９．４％であり、クリーナーレスプロセスにも十分対応できるレベルてあった。実際、クリーナーを取り外して１万枚の画像出し耐久を行ったところ、帯電磁気ブラシの帯電性にまったく変化はなく、帯電ブーストなどは見られなかった。
【０１９１】
（実施例２）
現像剤としては実施例１と全く同じものを用いて、現像条件を交番電界２０００Ｖ（ピーク間電圧）、周波数１０００Ｈｚの矩形波に変え、他の条件は実施例１と全く同様にして画像出しを行った。その結果、問題ないレベルの良好な画像が得られた。
【０１９２】
（実施例３）
磁性キャリアＢと重合トナーＢとを実施例１と同様に現像剤化（トナー濃度８．０％）し二成分系現像剤を得た。実施例１と全く同様にして画像出し、１万枚の画像出し耐久試験を行った。細線再現性、キャリア付着、トナーカプリなどは実施例１と同様の良好な結果を得た。
【０１９３】
（実施例４）
磁性キャリアＣと重合トナーＡとを実施例１と同様に現像剤化（トナー濃度８．０％）して、実施例１と全く同様にして画像出しを行い、実施例１同様に良好な結果を得た。
【０１９４】
（実施例５）
磁性キャリアＡと粉砕トナーＤとを実施例１と同様に現像剤化（トナー濃度８．０％）実施例１と全く同様にして画像出しを行っれキャリア付着、トナーカブリなどは実施例１と同様の良好な結果を得た。但し、実施例１同様に転写効率を測定すると、９０％であった。
【０１９５】
（実施例６）
実施例１の感光ドラムの表面機能層のうち第５層の電荷注入層に、４フッ化エチレン樹脂粒子と分散剤を分散しないこと以外は全く同様の感光ドラムを用い、他の現像剤、現像条件等を全く実施例１と同様にして画像出しを行った。感光ドラムの表面抵抗は３×１０１０Ωであった。その結果、実施例１同様に良好な結果を得られた。
【０１９６】
（比較例１）
磁性キャリアＤと重合トナーＡとを実施例１と同様に現像剤化（トナー濃度８．０％）して実施例１と全く同様にして画像出しを行った結果、ベタ画像濃度は十分であったが、細線再現性、キャリア付着及びトナーカブリがいずれも悪い結果となった。
【０１９７】
（比較例２）
実施例１の感光ドラムの表面機能層のうち第５層の電荷注入層に添加する低抵抗化したＳｎＯ２粒子を、光硬化性のアクリル樹脂に対して１２５質量％分散すること以外は全く同様の感光ドラムを用い、他の現像剤、現像条件等は全く実施例１と同様にして画像出しを行った。感光ドラムの表面抵抗は５×１０９Ωであった。
【０１９８】
その結果、細線再現性が悪く、微視的に見ると画像流れが起こっていることがわかった。
【０１９９】
（比較例３）
実施例１の感光ドラムの表面機能層のうち第５層を除く構成とした以外は全く同様の感光ドラムを用い、他の現像剤、現像条件等は全く実施例１と同様にして画像出しを行った。感光ドラムの表面抵抗は３×１０１６Ωであった。その結果、帯電ゴーストの発生とそれに起因する細線再現性の悪化、トナーカブリの発生が見られた。
【０２００】
【表１】
2004226452.tif 000011
【０２０１】
【表２】
2004226452.tif 000012
【０２０２】
表２中の評価方法、基準は次の通りである。
（１）画像濃度：画像濃度はＳＰＩフィルターを装着したマクベス社製マクベスカラーチェッカーＲＤ−１２５５を使用して、普通紙上に形成された画像の相対濃度として測定した。
（２）ライン再現性：オリジナル画像及び標準サンプルを参考にして目視により評価した。
（３）キャリア付着：ベタ白画像を画出しし、現像部とクリーナー部との間の感光ドラム上の部分を透明な接着テープを密着させてサンプリングし、５ｃｍ×５ｃｍ中の感光ドラム上に付着していた磁性キャリア粒子の個数をカウントし、１ｃｍ２あたりの付着キャリアの個数を算出する。
優      ：１０個／ｃｍ２未満
良      ：１０個〜２０個／ｃｍ２未満
可      ：２０個〜５０個／ｃｍ２未満
やや悪い：５０個〜１００個／ｃｍ２未満
悪い    ：１００個／ｃｍ２以上
【０２０３】
（４）カブリ
画出し前の普通紙の平均反射率Ｄｒ（％）を東京電色株式会社製デンシトメータＴＣ−６ＭＣによって測定した。一方、普通紙上にベタ自画像を画出しし、次いでベタ白画像の反射率Ｄｓ（％）を測定した。カブリ（％）は下記式
ｆｏｇ（％）＝Ｄｒ（％）−Ｄｓ（％）
から算出する。
優      ：１．０（％）未満
良      ：１．０〜１．５（％）未満
可      ：１．５〜２．０（％）未満
やや悪い：２．０〜３．０（％）未満
悪い    ：３．０（％）以上
【０２０４】
【発明の効果】
本発明によれば、表面抵抗が１×１０１０〜１×１０１６Ωである電荷注入層を有する静電潜像担持体に帯電部材を接触させて帯電させる接触帯電装置を有する画像形成方法において、二成分系現像剤として、磁性キャリアは少なくともバインダー樹脂と磁性粒子としてハードフェライト材料からなる粒子をコア材として、更にその表面に非磁性の金属酸化物粒子を含有した樹脂層を設け、比抵抗を５．０×１０１３Ω・ｃｍ以上の高抵抗とした磁性キャリアを用いている。このような構成とすることで、現像剤磁気ブラシを潜像担持体に接触させながら交番電界を印加して現像を行うと、キャリア付着がなく、かつ高画質画像を得ることが可能となる。
【図面の簡単な説明】
【図１】本発明に好適な画像形成装置の模式図である。
【図２】本発明の実施例に用いた現像バイアス波形を示したものである。
【符号の説明】
１  現像スリーブ
２  感光ドラム
３  接触帯電部材
４  転写ドラム
５  露光手段
６  クリーナー
７  転写材
【図１】
2004226452.tif 000013
【図２】
2004226452.tif 000014